(57)【要約】【課題】無加圧下吸水倍率と加圧下吸水倍率とのバランスに優れた、ポリ（メタ）アクリル酸（塩）系吸水性樹脂を、低温で、かつ、短時間で製造する方法を提供する。【解決手段】吸水性樹脂粉末に、ラジカル重合性単量体及び熱分解性ラジカル重合開始剤を含む表面架橋剤溶液を添加して、両者を混合する混合工程と、上記混合工程で得られる吸水性樹脂混合物を表面架橋重合する反応工程とを有し、上記混合工程に供給される吸水性樹脂粉末の温度が３０〜９０℃、及び／又は、混合工程直後の吸水性樹脂混合物の温度が３０〜９０℃であり、上記混合が、フルード数５以上の攪拌、又は、風速０．１ｍ／ｓ以上の流動によって実施され、上記熱分解性ラジカル重合開始剤の１０時間半減期温度が、上記混合工程中の吸水性樹脂混合物の最高温度に対して±３０℃以内である、ポリ（メタ）アクリル酸（塩）系吸水性樹脂の製造方法。【選択図】なし【特許請求の範囲】
【請求項１】
吸水性樹脂粉末に、ラジカル重合性単量体及び熱分解性ラジカル重合開始剤を含む表面架橋剤溶液を添加して、両者を混合する混合工程と、
上記混合工程で得られる吸水性樹脂混合物を表面架橋重合させる反応工程とを有し、
上記混合工程に供給される吸水性樹脂粉末の温度が３０〜９０℃、及び／又は、混合工程直後の吸水性樹脂混合物の温度が３０〜９０℃であり、
上記混合が、フルード数５以上の攪拌、又は、風速０．１ｍ／ｓ以上の流動によって実施され、
上記熱分解性ラジカル重合開始剤の１０時間半減期温度が、上記混合工程中の吸水性樹脂混合物の最高温度に対して±３０℃以内である、ポリ（メタ）アクリル酸（塩）系吸水性樹脂の製造方法。
【請求項２】
上記混合工程に供給される吸水性樹脂粉末の温度が３０〜９０℃である、請求項１に記載の製造方法。
【請求項３】
上記混合が、フルード数５以上の攪拌によって実施される、請求項１又は２に記載の製造方法。
【請求項４】
上記反応工程が、加熱によって行われる、請求項１〜３の何れか１項に記載の製造方法。
【請求項５】
上記熱分解性ラジカル重合開始剤の１０時間半減期温度が、０〜１２０℃である、請求項１〜４の何れか１項に記載の製造方法。
【請求項６】
上記熱分解性ラジカル重合開始剤の使用量が、上記吸水性樹脂粉末１００重量部に対して０．０１〜５重量部である、請求項１〜５の何れか１項に記載の製造方法。
【請求項７】
上記ラジカル重合性単量体の使用量が、上記吸水性樹脂粉末１００重量部に対して０．１〜２０重量部である、請求項１〜６の何れか１項に記載の製造方法。
【請求項８】
上記表面架橋剤溶液が有機系架橋剤を更に含み、該有機系架橋剤の使用量が上記吸水性樹脂粉末１００重量部に対して０．０１〜５重量部である、請求項１〜７の何れか１項に記載の製造方法。
【請求項９】
上記表面架橋剤溶液が水溶液であり、該水溶液に含まれる水の量が、上記吸水性樹脂粉末１００重量部に対して１〜２０重量部である、請求項１〜８の何れか１項に記載の製造方法。
【請求項１０】
上記混合工程中におけるラジカル重合性単量体の反応率が、混合工程で添加したラジカル重合性単量体の１０重量％以上である、請求項１〜９の何れか１項に記載の製造方法。
【請求項１１】
上記混合工程中の吸水性樹脂粉末と表面架橋剤溶液の混合時間が、１秒〜６０分である、請求項１〜１０の何れか１項に記載の製造方法。
【請求項１２】
上記混合工程が気相中で行われる、請求項１〜１１の何れか１項に記載の製造方法。
【請求項１３】
上記反応工程中の吸水性樹脂混合物が、上記混合工程中の吸水性樹脂の最高温度よりも高い温度で加熱される、請求項１〜１２の何れか１項に記載の製造方法。
【請求項１４】
上記反応工程における加熱処理時間が、１〜６０分である、請求項１〜１３の何れか１項に記載の製造方法。
【発明の詳細な説明】
【技術分野】
【０００１】
本発明は、ポリ（メタ）アクリル酸（塩）系吸水性樹脂の製造方法に関する。詳しくは、吸水性樹脂粉末と、ラジカル重合性単量体及び熱分解性ラジカル重合開始剤とを含む表面架橋剤溶液との混合において、その混合条件を制御することによって、無加圧下吸水倍率と加圧下吸水倍率のバランスが優れた吸水性樹脂が得られる、ポリ（メタ）アクリル酸（塩）系吸水性樹脂の製造方法に関する。
【背景技術】
【０００２】
吸水性樹脂（ＳＡＰ／Ｓｕｐｅｒ  Ａｂｓｏｒｂｅｎｔ  Ｐｏｌｙｍｅｒ）は、水膨潤性水不溶性の高分子ゲル化剤であり、自重の数倍から数百倍という多量の水性液を吸収することができるという性質から、紙オムツや生理用ナプキン、失禁用パッド等の衛生用品、農園芸用の保水剤、工業用の止水剤等、様々な分野で幅広く利用されている。
【０００３】
上記吸水性樹脂は、その原料として多くの単量体や親水性高分子が使用されているが、吸水性能の観点から、（メタ）アクリル酸及び／又はその塩を単量体として用いたポリ（メタ）アクリル酸（塩）系吸水性樹脂が、工業的に最も多く生産されている。
【０００４】
上記吸水性樹脂は、主用途である紙オムツの高性能化に伴い、様々な機能（高物性化）が要求されている。具体的には、基本物性である無加圧下吸水倍率や加圧下吸水倍率の他、ゲル強度、水可溶分、含水率、吸水速度、通液性、粒度分布、耐尿性、抗菌性、耐ダメージ性、粉体流動性、消臭性、耐着色性、低粉塵、低残存モノマー等といった物性が吸水性樹脂に対して要求されている。そのため、これまで数多くの改良技術が提案されてきた。
【０００５】
例えば、上述した吸水性樹脂の物性を改良するため、カルボキシル基と反応し得る官能基を複数個有する架橋剤を用いて、吸水性樹脂の表面近傍に架橋構造を形成させ、吸水性樹脂の表面架橋密度を高める技術（表面架橋）が提案されてきた（非特許文献１）。
【０００６】
具体的には、アルキレンカーボネート（特許文献１）、モノ又は多価オキサゾリジノン（特許文献２）、ポリオール（特許文献３）、オキセタンやチオ尿素（特許文献４）等の化合物や溶解度パラメータの異なる複数の表面架橋剤（例えば、グリセリンとジエポキシ化合物）（特許文献５）を吸水性樹脂に添加し、１６０℃以上の温度で加熱処理することで表面架橋し、拡散吸収倍率に優れた吸水性樹脂が得られることを開示している。
【０００７】
また、例えば、１５０℃以下、更には１２０℃以下といった比較的低温で反応する表面架橋剤として、多価金属塩（例えば、硫酸アルミニウム）（特許文献６）や、ポリグリシジル化合物（例えば、エチレングリコールジグリシジルエーテル）（特許文献７）等を使用する技術も提案されている。
【０００８】
上述の、吸水性樹脂のカルボキシル基と表面架橋剤とを反応させて表面架橋する方法以外に、吸水性樹脂の表面において単量体を重合させて表面架橋する方法（架橋重合による表面架橋）も提案されている。
【０００９】
具体的には、ラジカル重合性単量体、ラジカル重合開始剤、有機系架橋剤等を、吸水性樹脂に添加して、１００℃程度の温度での加熱処理（特許文献８〜１１）又は室温で紫外線等の活性エネルギー線を照射する（特許文献１２〜１４）ことによって、表面架橋を行う技術が提案されている。これらの特許文献によれば、吸水性樹脂の表面においてラジカル重合性単量体等が重合することによって、吸水性樹脂の表面架橋密度が増加し、その結果として吸水性樹脂の物性が向上しうる旨、開示されている。
【先行技術文献】
【特許文献】
【００１０】
【特許文献１】米国特許第５４０９７７１号明細書
【特許文献２】米国特許第６４７２４７８号明細書
【特許文献３】米国特許第４７３４４７８号明細書
【特許文献４】米国特許第６８０９１５８号明細書
【特許文献５】欧州特許第７１２６５９号明細書
【特許文献６】特開昭６２−７７４５号公報
【特許文献７】特表平１０−５００７１２号公報
【特許文献８】特開平１−１２６３１４号公報
【特許文献９】国際公開第２００６／０６８０６７号パンフレット
【特許文献１０】国際公開第２００９／０４８１５７号パンフレット
【特許文献１１】国際公開第２００９／０４８１６０号パンフレット
【特許文献１２】国際公開第２００６／０６２２５３号パンフレット
【特許文献１３】特開２００７−３０２８５６号公報
【特許文献１４】国際公開第２０１１／０４０４７２号パンフレット
【非特許文献】
【００１１】
【非特許文献１】Ｍｏｄｅｒｎ  Ｓｕｐｅｒａｂｓｏｒｂｅｎｔ  Ｐｏｌｙｍｅｒ  Ｔｅｃｈｎｏｌｏｇｙ（１９９８）  ５５〜６０頁、９７〜１０３頁
【発明の概要】
【発明が解決しようとする課題】
【００１２】
上述した表面架橋方法では、吸水性樹脂と表面架橋剤溶液との混合条件（特に混合時の吸水性樹脂の温度）によって、表面架橋後の吸水性樹脂の無加圧下吸水倍率と加圧下吸水倍率とのバランスが悪化すること（特許文献１〜７に記載の表面架橋）や、表面架橋自体が進行し難くなること（特許文献１４に記載の表面架橋）が判明した。
【００１３】
そこで本発明が解決しようとする課題は、ラジカル重合性単量体及び熱分解性ラジカル重合開始剤を含む表面架橋剤溶液と吸水性樹脂との混合において、その混合条件を制御することによって、無加圧下吸水倍率と加圧下吸水倍率とのバランスに優れた、ポリ（メタ）アクリル酸（塩）系吸水性樹脂の製造方法を提供することである。
【課題を解決するための手段】
【００１４】
本発明者らは、上記課題に鑑み、鋭意検討した結果、表面架橋剤溶液と吸水性樹脂との混合（特に、加熱や紫外線照射による熱分解性ラジカル重合開始剤の分解によって生じるラジカル重合性単量体の表面架橋重合）において、特定の混合条件とすることで上記課題を解決することを見出した。
【００１５】
つまり、ラジカル重合性単量体及び熱分解性ラジカル重合開始剤を含む表面架橋剤溶液と吸水性樹脂粉末とを混合し、１００℃程度の温度での加熱処理及び／又は活性エネルギー線を照射して表面架橋重合を行う際、その混合条件を制御することによって、表面架橋後の吸水性樹脂の物性が悪化したり、表面架橋の進行を妨げたりすることなく、無加圧下吸水倍率と加圧下吸水倍率とのバランスに優れた吸水性樹脂が得られることを見出し、本発明を完成させた。
【００１６】
よって、本発明に係るポリ（メタ）アクリル酸（塩）系吸水性樹脂の製造方法は、吸水性樹脂粉末に、ラジカル重合性単量体及び熱分解性ラジカル重合開始剤を含む表面架橋剤溶液を添加して、両者を混合する混合工程と、上記混合工程で得られる吸水性樹脂混合物を表面架橋重合する反応工程とを有し、上記混合工程に供給される吸水性樹脂粉末の温度が３０〜９０℃、及び／又は、混合工程直後の吸水性樹脂混合物の温度が３０〜９０℃であり、上記混合が、フルード数５以上の攪拌、又は、風速０．１ｍ／ｓ以上の流動によって実施され、上記熱分解性ラジカル重合開始剤の１０時間半減期温度が、上記混合工程中の吸水性樹脂混合物の最高温度に対して±３０℃以内である、製造方法である。
【発明の効果】
【００１７】
本発明に係る製造方法によれば、無加圧下吸水倍率と加圧下吸水倍率とのバランスに優れたポリ（メタ）アクリル酸（塩）系吸水性樹脂を、低温で、かつ、短時間で製造することができるため、生産効率の向上を図ることができる。
【発明を実施するための形態】
【００１８】
以下、本発明について詳しく説明するが、本発明の範囲はこれらの説明に拘束されることはなく、以下の例示以外についても、本発明の趣旨を損なわない範囲内で適宜変更、実施し得る。具体的には、本発明は下記の各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【００１９】
〔１〕用語の定義
（１−１）「吸水性樹脂」
本発明における「吸水性樹脂」とは、水膨潤性水不溶性の高分子ゲル化剤を指し、下記の物性を満たすものをいう。即ち、水膨潤性としてＥＲＴ４４１．２−０２で規定されるＣＲＣ（遠心分離機保持容量）が５ｇ／ｇ以上で、かつ、水不溶性としてＥＲＴ４７０．２−０２で規定されるＥｘｔ（水可溶分）が５０重量％以下を満たす高分子ゲル化剤を指す。
【００２０】
上記吸水性樹脂は、その用途・目的に応じて、設計が可能であり、特に限定されないが、カルボキシル基を有する不飽和単量体を架橋重合させた親水性架橋重合体であることが好ましい。また、全量が架橋重合体である形態に限定されず、上記物性（ＣＲＣ、Ｅｘｔ）を満たす範囲内で、添加剤等を含んだ組成物であってもよい。
【００２１】
更に、本発明における吸水性樹脂は、出荷前の最終製品に限らず、吸水性樹脂の製造工程における中間体（例えば、重合後の含水ゲル状架橋重合体、乾燥後の乾燥重合体、粉砕後の粉砕重合体、表面架橋前の吸水性樹脂粉末等）を指す場合もあり、これら全てを包括して「吸水性樹脂」と総称する。
【００２２】
なお、上記吸水性樹脂の形状としては、シート状、繊維状、フィルム状、粒子状、ゲル状等、任意の形状を選択することができるが、本発明では粒子状が好ましい。
【００２３】
（１−２）「ポリ（メタ）アクリル酸（塩）」
本発明における「ポリ（メタ）アクリル酸（塩）」とは、ポリ（メタ）アクリル酸及び／又はその塩を指し、主成分として（メタ）アクリル酸及び／又はその塩（以下、「ポリ（メタ）アクリル酸（塩）」と称する）を繰り返し単位として含み、任意成分としてグラフト成分を含む架橋重合体を意味する。
【００２４】
なお、上記「主成分」とは、（メタ）アクリル酸（塩）の含有量（使用量）が、重合に用いられる単量体（内部架橋剤を除く）全体に対して、通常５０〜１００モル％、好ましくは７０〜１００モル％、より好ましくは９０〜１００モル％、更に好ましくは実質１００モル％であることをいう。
【００２５】
また、架橋重合体としてのポリ（メタ）アクリル酸塩は、水溶性塩を含み、好ましくは一価の塩、より好ましくはアルカリ金属塩又はアンモニウム塩、更に好ましくはアルカリ金属塩、特に好ましくはナトリウム塩を含むものである。
【００２６】
（１−３）「ＥＤＡＮＡ」及び「ＥＲＴ」
「ＥＤＡＮＡ」は、欧州不織布工業会（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎｓ）の略称であり、「ＥＲＴ」は、欧州標準（ほぼ世界標準）の吸水性樹脂の測定法（ＥＤＡＮＡ  Ｒｅｃｏｍｍｅｎｄｅｄ  Ｔｅｓｔ  Ｍｅｔｈｏｄｓ）の略称である。本発明では、特に断りのない限り、ＥＲＴ原本（２００２年改定／公知文献）に準拠して、吸水性樹脂の物性を測定する。
【００２７】
（ａ）「ＣＲＣ」（ＥＲＴ４４１．２−０２）
「ＣＲＣ」は、Ｃｅｎｔｒｉｆｕｇｅ  Ｒｅｔｅｎｔｉｏｎ  Ｃａｐａｃｉｔｙ（遠心分離機保持容量）の略称であり、吸水性樹脂の無加圧下吸水倍率（「吸水倍率」と称する場合もある）を意味する。
【００２８】
具体的には、吸水性樹脂０．２ｇを不織布製の袋に入れた後、大過剰の０．９重量％塩化ナトリウム水溶液中に３０分間浸漬して自由膨潤させ、その後、遠心分離機（２５０Ｇ）で水切りした後の吸水倍率（単位；ｇ／ｇ）のことをいう。なお、本発明においては、含水率補正を行った値で評価する。
【００２９】
（ｂ）「ＡＡＰ」（ＥＲＴ４４２．２−０２）
「ＡＡＰ」は、Ａｂｓｏｒｐｔｉｏｎ  Ａｇａｉｎｓｔ  Ｐｒｅｓｓｕｒｅの略称であり、吸水性樹脂の加圧下吸水倍率を意味する。
【００３０】
具体的には、吸水性樹脂０．９ｇを大過剰の０．９重量％塩化ナトリウム水溶液に対して、１時間、２．０６ｋＰａ（２１ｇ／ｃｍ２、０．３ｐｓｉ）の荷重下で膨潤させた後の吸水倍率（単位；ｇ／ｇ）のことをいう。
【００３１】
なお、ＥＲＴ４４２．２−０２には、Ａｂｓｏｒｐｔｉｏｎ  Ｕｎｄｅｒ  Ｐｒｅｓｓｕｒｅと表記されているが、実質的にＡＡＰと同一内容である。
【００３２】
また、荷重条件を４．８３ｋＰａ（４９ｇ／ｃｍ２、０．７ｐｓｉ）に変更して測定する場合があり、該荷重条件下で測定した結果をＡＡＰ４．８３ｋＰａと表記する（２．０６ｋＰａで測定したＡＡＰは、ＡＡＰ２．０６ｋＰａと表記する）。なお、本発明においては、含水率補正を行った値で評価する。
【００３３】
（ｃ）「Ｅｘｔ」（ＥＲＴ４７０．２−０２）
「Ｅｘｔ」は、Ｅｘｔｒａｃｔａｂｌｅｓの略称であり、吸水性樹脂の水可溶分（水可溶成分量）を意味する。
【００３４】
具体的には、吸水性樹脂１．０ｇを０．９重量％塩化ナトリウム水溶液２００ｍｌに添加し、５００ｒｐｍで１６時間攪拌した後の溶解ポリマー量（単位；重量％）のことをいう。溶解ポリマー量の測定は、ｐＨ滴定を用いて行う。
【００３５】
（ｄ）「Ｍｏｉｓｔｕｒｅ  Ｃｏｎｔｅｎｔ」（ＥＲＴ４３０．２−０２）
「Ｍｏｉｓｔｕｒｅ  Ｃｏｎｔｅｎｔ」は、吸水性樹脂の含水率を意味する。
【００３６】
具体的には、吸水性樹脂４．０ｇを１０５℃で３時間乾燥した際の乾燥減量から算出した値（単位；重量％）のことをいう。なお、吸水性樹脂を１．０ｇ、乾燥温度を１８０℃にそれぞれ変更して測定する場合もある。
【００３７】
（ｅ）「ＰＳＤ」（ＥＲＴ４２０．２−０２）
「ＰＳＤ」は、Ｐａｒｔｉｃｌｅ  Ｓｉｚｅ  Ｄｉｓｔｒｉｂｕｔｉｏｎの略称であり、篩分級により測定される吸水性樹脂の粒度分布を意味する。
【００３８】
なお、重量平均粒子径（Ｄ５０）及び粒度分布の対数標準偏差（σζ）は、米国特許第７６３８５７０号に記載された「（３）Ｍａｓｓ−Ａｖｅｒａｇｅ  Ｐａｒｔｉｃｌｅ  Ｄｉａｍｅｔｅｒ  （Ｄ５０）  ａｎｄ  Ｌｏｇａｒｉｔｈｍｉｃ  Ｓｔａｎｄａｒｄ  Ｄｅｖｉａｔｉｏｎ  （σζ）  ｏｆ  Ｐａｒｔｉｃｌｅ  Ｄｉａｍｅｔｅｒ  Ｄｉｓｔｒｉｂｕｔｉｏｎ」と同様の方法で測定する。
【００３９】
（ｆ）「Ｒｅｓｉｄｕａｌ  Ｍｏｎｏｍｅｒｓ」（ＥＲＴ４１０．２−０２）
「Ｒｅｓｉｄｕａｌ  Ｍｏｎｏｍｅｒｓ」は、吸水性樹脂中に残存する単量体（モノマー）量（以下、「残存モノマー」と称する）を意味する。
【００４０】
具体的には、吸水性樹脂１．０ｇを０．９重量％塩化ナトリウム水溶液２００ｍｌに添加し、５００ｒｐｍで１時間攪拌した後の溶解した残存モノマー量（単位；ｐｐｍ）のことをいう。残存モノマー量の測定は、高速液体クロマトグラフィー（ＨＰＬＣ）を用いて行う。なお、本発明においては、含水率補正を行った値で評価する。
【００４１】
（１−４）その他
本明細書において、範囲を示す「Ｘ〜Ｙ」は「Ｘ以上、Ｙ以下」を意味する。また、特に注釈のない限り、重量の単位である「ｔ（トン）」は「Ｍｅｔｒｉｃ  ｔｏｎ（メトリック  トン）」を意味し、「ｐｐｍ」は「重量ｐｐｍ」又は「質量ｐｐｍ」を意味する。更に、「重量」と「質量」、「重量部」と「質量部」、「重量％」と「質量％」はそれぞれ同義語として扱う。また、「〜酸（塩）」は「〜酸及び／又はその塩」、「（メタ）アクリル」は「アクリル及び／又はメタクリル」をそれぞれ意味する。
【００４２】
〔２〕ポリ（メタ）アクリル酸（塩）系吸水性樹脂の製造方法
（２−１）単量体水溶液の調製工程
本工程は、（メタ）アクリル酸（塩）を主成分として含む水溶液（以下、「単量体水溶液」と称する）を調製する工程である。なお、得られる吸水性樹脂の吸水性能が低下しない範囲で、単量体のスラリー液を使用することもできるが、本項では便宜上、単量体水溶液について説明を行う。
【００４３】
上記「主成分」とは、（メタ）アクリル酸（塩）の含有量（使用量）が、吸水性樹脂の重合反応に供される単量体（内部架橋剤は除く）全体に対して、通常５０モル％以上、好ましくは７０モル％以上、より好ましくは９０モル％以上（上限は１００モル％）であることをいう。
【００４４】
（（メタ）アクリル酸）
本発明では、得られる吸水性樹脂の物性及び生産性の観点から、単量体として（メタ）アクリル酸及び／又はその塩（以下「（メタ）アクリル酸（塩）」と称する）が用いられる。
【００４５】
上記「（メタ）アクリル酸」として、重合禁止剤や不純物等の微量成分が含有する公知の（メタ）アクリル酸を使用することができる。該重合禁止剤は、特に限定されないが、好ましくはメトキシフェノール類、より好ましくはｐ−メトキシフェノール類が挙げられる。また、その使用量は、（メタ）アクリル酸の重合性や吸水性樹脂の色調の観点から、好ましくは２００ｐｐｍ以下、より好ましくは１０〜１６０ｐｐｍ、更に好ましくは２０〜１００ｐｐｍである。また、（メタ）アクリル酸中の不純物については、米国特許出願公開第２００８／０１６１５１２号等に記載された化合物が本発明に適用される。
【００４６】
また、上記「（メタ）アクリル酸塩」は、上記（メタ）アクリル酸を塩基性化合物で中和したものであるが、該（メタ）アクリル酸塩として、市販の（メタ）アクリル酸塩（例えば、アクリル酸ナトリウム）でもよいし、吸水性樹脂の製造プラント内で中和して得られたものでもよい。
【００４７】
（中和）
本発明の製造方法で得られるポリ（メタ）アクリル酸（塩）系吸水性樹脂は、吸水性能の観点から、（メタ）アクリル酸の少なくとも一部が中和された（メタ）アクリル酸（塩）を主成分とする単量体を、原料として使用することが好ましい。
【００４８】
上記（メタ）アクリル酸の部分中和塩としては特に限定されないが、吸水性能の観点から、好ましくはアルカリ金属塩、アンモニウム塩及びアミン塩から選ばれる１種以上の一価塩、より好ましくはアルカリ金属塩、更に好ましくはナトリウム塩、リチウム塩及びカリウム塩から選ばれる１種以上のアクリル酸塩、特に好ましくはナトリウム塩である。
【００４９】
上記中和は、（メタ）アクリル酸に対する中和（重合前）又は（メタ）アクリル酸を架橋重合して得られる含水ゲル状架橋重合体に対する中和（重合後）（以下、「後中和」と称する）の何れか一方を選択してもよいし、又は併用することもできる。
【００５０】
また、上記中和は、連続式でもバッチ式でもよく特に限定されないが、生産効率等の観点から連続式が好ましい。なお、中和を行う装置、中和温度、滞留時間等の条件については、国際公開第２００９／１２３１９７号や米国特許出願公開第２００８／０１９４８６３号に記載された条件が本発明にも適用される。
【００５１】
本発明における中和率は、単量体の酸基に対して、好ましくは１０〜９０モル％、より好ましくは４０〜８５モル％、更に好ましくは５０〜８０モル％、特に好ましくは６０〜７５モル％である。該中和率が１０モル％未満の場合、吸水倍率が著しく低下することがある。該中和率が９０モル％を超える場合、加圧下吸水倍率の高い吸水性樹脂が得られないことがある。
【００５２】
上記中和率は、後中和の場合でも同様である。また、最終製品としての吸水性樹脂の中和率についても、上記中和率が適用される。
【００５３】
（他の単量体）
本発明において、「他の単量体」として、米国特許出願公開第２００５／０２１５７３４号に記載された化合物（但し、（メタ）アクリル酸は除く）を上記（メタ）アクリル酸（塩）と併用して吸水性樹脂を製造することができる。なお、本発明に係る製造方法で得られる吸水性樹脂には、親水性又は疎水性の不飽和単量体を共重合成分とする吸水性樹脂も含まれる。
【００５４】
上記親水性又は疎水性不飽和単量体は、得られる吸水性樹脂の物性の観点から、全単量体に対して、好ましくは０〜５０重量％、より好ましくは０〜２０重量％の範囲内で用いられる。
【００５５】
（内部架橋剤）
本発明で使用される内部架橋剤として、米国特許第６２４１９２８号に記載された化合物が本発明にも適用される。これらの中から反応性を考慮して１種又は２種以上の化合物が選択される。
【００５６】
また、得られる吸水性樹脂の吸水性能等の観点から、好ましくは重合性不飽和基を２個以上有する化合物、より好ましくは下記乾燥温度で熱分解性を有する化合物、更に好ましくは（ポリ）アルキレングリコール構造単位を有する重合性不飽和基を２個以上する化合物が、内部架橋剤として用いられる。
【００５７】
上記重合性不飽和基として、好ましくはアリル基、（メタ）アクリレート基、より好ましくは（メタ）アクリレート基が挙げられる。また、上記（ポリ）アルキレングリコール構造単位としてポリエチレングリコールが好ましく、ｎ数として好ましくは１〜１００、より好ましくは６〜５０である。
【００５８】
したがって、本発明では、好ましくは（ポリ）アルキレングリコールジ（メタ）アクリレート又は（ポリ）アルキレングリコールトリ（メタ）アクリレート、より好ましくは（ポリ）エチレングリコールジ（メタ）アクリレートが用いられる。
【００５９】
内部架橋剤の使用量は、物性の観点から、架橋剤を除く上記単量体に対して、好ましくは０．００１〜５モル％、より好ましくは０．００５〜２モル％、更に好ましくは０．０１〜１モル％、特に好ましくは０．０３〜０．５モル％である。該使用量を上記範囲内とすることで所望する吸水性樹脂が得られる。なお、該使用量が少なすぎる場合、ゲル強度が低下し水可溶分が増加する傾向にあり、該使用量が多すぎる場合、吸水倍率が低下する傾向にあるため、好ましくない。
【００６０】
本発明では、所定量の内部架橋剤を予め単量体水溶液に添加しておき、重合と同時に架橋反応する方法が好ましく適用される。一方、該手法以外に、重合中や重合後に内部架橋剤を添加して後架橋する方法や、ラジカル重合開始剤を用いてラジカル架橋する方法、電子線、紫外線等の活性エネルギー線を用いた放射線架橋する方法等を採用することもできる。また、これらの方法を併用することもできる。
【００６１】
（その他、単量体水溶液に添加される物質）
本発明において、得られる吸水性樹脂の物性向上の観点から、下記の物質を単量体水溶液の調製時に添加することもできる。
【００６２】
具体的には、澱粉、澱粉誘導体、セルロース、セルロース誘導体、ポリビニルアルコール、ポリ（メタ）アクリル酸（塩）、ポリ（メタ）アクリル酸（塩）架橋体等の親水性又は吸水性の高分子を、好ましくは５０重量％以下、より好ましくは２０重量％以下、更に好ましくは１０重量％以下、特に好ましくは５重量％以下（下限は０重量％）で添加したり、炭酸塩、アゾ化合物、気泡等の発泡剤、界面活性剤、キレート剤、連鎖移動剤等を、好ましくは５重量％以下、より好ましくは１重量％以下、更に好ましくは０．５重量％以下（下限は０重量％）で添加したりすることができる。
【００６３】
また、上記物質は、単量体水溶液に添加される形態のみならず、重合途中で添加される形態でもよいし、これらの形態を併用することもできる。
【００６４】
なお、親水性高分子として水溶性樹脂又は吸水性樹脂を使用する場合には、グラフト重合体又は吸水性樹脂組成物（例えば、澱粉−アクリル酸重合体、ＰＶＡ−アクリル酸重合体等）が得られる。これらの重合体、吸水性樹脂組成物も本発明の範疇である。
【００６５】
（単量体成分の濃度）
本工程において、単量体水溶液を調製する際に、上記の各物質が添加される。該単量体水溶液中の単量体成分の濃度（以下、「モノマー濃度」と称する場合がある）としては特に限定されないが、吸水性樹脂の物性及び生産性の観点から、好ましくは１０〜９０重量％、より好ましくは２０〜８０重量％、更に好ましくは３０〜７０重量％である。
【００６６】
また、水溶液重合又は逆相懸濁重合を採用する場合、水以外の溶媒を必要に応じて併用することもできる。この場合、溶媒の種類は特に限定されない。
【００６７】
なお、上記「単量体成分の濃度」とは、下記式（１）で求められる値であり、単量体水溶液の重量には、グラフト成分や吸水性樹脂、逆相懸濁重合における疎水性溶媒の重量は含めない。
【００６８】
【数１】
2016069418.tif 000002
【００６９】
（２−２）重合工程
本工程は、上記単量体水溶液の調製工程で得られた（メタ）アクリル酸（塩）系単量体水溶液を重合させて、含水ゲル状架橋重合体（以下、「含水ゲル」と称する）を得る工程である。
【００７０】
（重合開始剤）
本発明で使用される重合開始剤は、重合形態等によって適宜選択されるため、特に限定されないが、例えば、熱分解性ラジカル重合開始剤、光分解性ラジカル重合開始剤、又はこれらの重合開始剤の分解を促進する還元剤を併用したレドックス系重合開始剤等が挙げられる。具体的には、米国特許第７２６５１９０号に開示された重合開始剤のうち、１種又は２種以上が用いられる。なお、重合開始剤の取扱性や吸水性樹脂の物性の観点から、好ましくは過酸化物又はアゾ化合物、より好ましくは過酸化物、更に好ましくは過硫酸塩が使用される。
【００７１】
上記重合開始剤の使用量は、単量体に対して、好ましくは０．０００１〜１モル％、より好ましくは０．００１〜０．５モル％である。また、該還元剤の使用量は、単量体に対して、好ましくは０．０００１〜０．０２モル％である。
【００７２】
なお、上記重合開始剤に代えて、放射線、電子線、紫外線等の活性エネルギー線を照射して重合反応を実施してもよく、これらの活性エネルギー線と重合開始剤を併用してもよい。
【００７３】
（重合形態）
本発明に適用される重合形態としては、特に限定されないが、吸水性能や重合制御の容易性等の観点から、好ましくは噴霧重合、液滴重合、水溶液重合、逆相懸濁重合、より好ましくは水溶液重合、逆相懸濁重合、更に好ましくは水溶液重合が挙げられる。中でも、連続水溶液重合が特に好ましく、連続ベルト重合、連続ニーダー重合の何れでも適用される。
【００７４】
具体的な重合形態として、連続ニーダー重合は米国特許第６９８７１５１号、同第６７１０１４１号等に、連続ベルト重合は米国特許第４８９３９９９号、同第６２４１９２８号、米国特許出願公開第２００５／０２１５７３４号等に、それぞれ開示されている。これらの連続水溶液重合を採用することで、吸水性樹脂の生産効率が向上する。
【００７５】
また、上記連続水溶液重合の好ましい形態として、「高温開始重合」や「高濃度重合」が挙げられる。「高温開始重合」とは、単量体水溶液の温度を好ましくは３０℃以上、より好ましくは３５℃以上、更に好ましくは４０℃以上、特に好ましくは５０℃以上（上限は沸点）の温度で重合を開始する形態をいい、「高濃度重合」とは、単量体濃度を好ましくは３０重量％以上、より好ましくは３５重量％以上、更に好ましくは４０重量％以上、特に好ましくは４５重量％以上（上限は飽和濃度）で重合を行う形態をいう。これらの重合形態を併用することもできる。
【００７６】
また、本発明においては、空気雰囲気下で重合を行うこともできるが、得られる吸水性樹脂の色調の観点から、窒素やアルゴン等の不活性ガス雰囲気下で重合を行うことが好ましい。この場合、例えば、酸素濃度を１容積％以下に制御することが好ましい。なお、単量体水溶液中の溶存酸素についても、不活性ガスで置換（例えば、溶存酸素；１ｍｇ／ｌ未満）しておくことが好ましい。
【００７７】
（２−３）ゲル粉砕工程
本工程は、上記重合工程で得られた含水ゲルを、例えば、ニーダー、ミートチョッパー等のスクリュー押し出し機、カッターミル等のゲル粉砕機でゲル粉砕し、粒子状の含水ゲル（以下、「粒子状含水ゲル」と称する）を得る工程である。なお、上記重合工程がニーダー重合の場合、重合工程とゲル粉砕工程が同時に実施されている。また、気相重合や逆相懸濁重合等、粒子状含水ゲルが重合過程で直接得られる場合には、該ゲル粉砕工程が実施されないこともある。
【００７８】
ゲル粉砕工程の形態や条件については、国際公開第２０１１／１２６０７９号に開示される内容が、本発明に好ましく適用される。
【００７９】
（２−４）乾燥工程
本工程は、上記重合工程及び／又はゲル粉砕工程で得られる、含水ゲル及び／又は粒子状含水ゲル（以下、両者を合わせて「含水ゲル等」と称する場合がある）を所望する樹脂固形分まで乾燥させて乾燥重合体を得る工程である。該樹脂固形分は、乾燥減量（試料１ｇを１８０℃で３時間加熱した際の重量変化）から求められる値であり、好ましくは８０重量％以上、より好ましくは８５〜９９重量％、更に好ましくは９０〜９８重量％、特に好ましくは９２〜９７重量％である。
【００８０】
上記含水ゲル等の乾燥方法としては、特に限定されないが、例えば、加熱乾燥、熱風乾燥、減圧乾燥、流動層乾燥、赤外線乾燥、マイクロ波乾燥、ドラムドライヤー乾燥、疎水性有機溶媒との共沸脱水による乾燥、高温の水蒸気を利用した高湿乾燥等が挙げられる。中でも、乾燥効率の観点から、熱風乾燥が好ましく、通気ベルト上で熱風乾燥を行うバンド乾燥がより好ましい。
【００８１】
上記熱風乾燥における乾燥温度（熱風の温度）としては、吸水性樹脂の色調や乾燥効率の観点から、好ましくは１００〜３００℃、より好ましくは１５０〜２５０℃である。
【００８２】
なお、熱風の風速や乾燥時間等、上記乾燥温度以外の乾燥条件については、乾燥に供する含水ゲル等の含水率や総重量及び目的とする樹脂固形分に応じて、適宜設定すればよい。また、バンド乾燥を行う際には、国際公開第２００６／１００３００号、同第２０１１／０２５０１２号、同第２０１１／０２５０１３号、同第２０１１／１１１６５７号等に記載される諸条件が適宜適用される。
【００８３】
（２−５）粉砕工程、分級工程
本工程は、上記乾燥工程で得られた乾燥重合体を粉砕（粉砕工程）し、所定範囲の粒度に調整（分級工程）して、吸水性樹脂粉末（表面架橋を施す前の吸水性樹脂を便宜上「吸水性樹脂粉末」と称する）を得る工程である。  本発明の粉砕工程で使用される機器としては、特に限定されないが、例えば、ロールミル、ハンマーミル、スクリューミル、ピンミル等の高速回転式粉砕機、振動ミル、ナックルタイプ粉砕機、円筒型ミキサー等が挙げられ、必要により併用される。  また、本発明の分級工程での粒度調整方法としては、特に限定されないが、例えば、ＪＩＳ標準篩（ＪＩＳ  Ｚ８８０１−１（２０００））を用いた篩分級や気流分級等が挙げられる。なお、吸水性樹脂の粒度調整は、上記粉砕工程、分級工程に限定されず、重合工程（特に逆相懸濁重合や噴霧重合、液滴重合）やその他の工程（例えば、造粒工程、微粉回収工程等）で適宜実施することができる。
【００８４】
本発明で得られる吸水性樹脂粉末は、重量平均粒子径（Ｄ５０）として、好ましくは２００〜６００μｍ、より好ましくは２００〜５５０μｍ、更に好ましくは２５０〜５００μｍ、特に好ましくは３００〜４５０μｍである。また、粒子径１５０μｍ未満の粒子の割合は、好ましくは１０重量％以下、より好ましくは５重量％以下、更に好ましくは１重量％以下であり、粒子径８５０μｍ以上の粒子の割合は、好ましくは５重量％以下、より好ましくは３重量％以下、更に好ましくは１重量％以下である。なお、これらの粒子の割合の下限値としては、何れの場合も少ないほど好ましく、０重量％が望まれるが、０．１重量％程度でもよい。更に、粒度分布の対数標準偏差（σζ）は、好ましくは０．２０〜０．５０、より好ましくは０．２５〜０．４０、更に好ましくは０．２７〜０．３５である。なお、これらの粒度は、米国特許第７６３８５７０号やＥＤＡＮＡ  ＥＲＴ４２０．２−０２に開示されている測定方法に準じて、標準篩を用いて測定される。
【００８５】
上述した粒度は、表面架橋後の吸水性樹脂（以下、便宜上「吸水性樹脂粒子」と称する場合がある）のみならず、最終製品としての吸水性樹脂についても適用される。そのため、吸水性樹脂粒子において、上記範囲の粒度を維持するように、表面架橋処理（表面架橋工程）されることが好ましく、表面架橋工程以降に整粒工程を設けて粒度調整されることがより好ましい。
【００８６】
（２−６）表面架橋工程
本工程は、上述した工程を経て得られる吸水性樹脂粉末の表面層（吸水性樹脂粉末の表面から数１０μｍの部分）に、架橋密度の高い部分を重合反応によって形成する工程であり、以下の（２−６−１）〜（２−６−３）の工程から構成されている。
【００８７】
本工程は、１回のみの実施でもよいし、複数回繰り返して実施してもよい。
【００８８】
また、表面架橋されていない吸水性樹脂粉末に対して本工程を行うことが好ましいが、カルボキシル基と反応する架橋剤で表面架橋した吸水性樹脂に対して本工程を行ってもよいし、逆に、本工程の表面架橋を行った後にカルボキシル基と反応する架橋剤で表面架橋を行ってもよい。なお、カルボキシル基と反応する架橋剤での表面架橋と本発明の表面架橋とを区別するため、本発明の表面架橋を「表面架橋重合」と称する場合がある。
【００８９】
（２−６−１）混合工程
本発明の課題を解決するため、本発明は、混合工程において、供給される吸水性樹脂粉末の温度及び／又は混合工程直後の吸水性樹脂混合物の温度、攪拌混合時のフルード数又は流動混合時の風速、並びに、表面架橋剤溶液に含まれる熱分解性ラジカル重合開始剤の１０時間半減期温度をそれぞれ制御することを特徴とする。以下、混合工程における条件について詳細に述べる。
【００９０】
本工程は、上記吸水性樹脂粉末に表面架橋剤溶液を添加、混合して、吸水性樹脂混合物（以下、「混合物」と称する）を得る工程である。なお、該混合物は、混合工程において上記吸水性樹脂粉末と表面架橋剤溶液が接触した時点から次工程の反応工程に供給されるまでの吸水性樹脂を指すこととする。
【００９１】
また、本混合工程と下記反応工程は同じ装置で行うこともでき、この場合、吸水性樹脂粉末の該装置内への供給時から表面架橋剤溶液の添加終了時までの区間（期間）を混合工程とし、それ以降が反応工程となる。なお、混合装置と反応装置が別の場合、混合装置内に吸水性樹脂粉末及び表面架橋剤溶液が存在している期間が混合工程となる。
【００９２】
（表面架橋剤溶液）
本発明における「表面架橋剤溶液」とは、吸水性樹脂粉末と表面架橋（本発明では表面架橋重合）する化合物を含んだ溶液のことを意味し、必須成分として、ラジカル重合性単量体及び熱分解性ラジカル重合開始剤が含まれる他、任意成分として、有機系架橋剤、混合助剤、溶媒等が含まれる。なお、表面架橋効率の観点から、有機系架橋剤が含まれていることが好ましい。
【００９３】
上記表面架橋剤溶液は、複数回に分割して吸水性樹脂粉末に添加、混合してもよいし、組成の異なる複数の表面架橋剤溶液を別々に又は合一して吸水性樹脂粉末に添加、混合してもよい。
【００９４】
上記表面架橋剤溶液の使用量（複数使用する場合はその合計量）は、特に限定されないが、吸水性樹脂粉末１００重量部に対して、好ましくは０を超えて５０重量部以下、より好ましくは０．１〜４０重量部、更に好ましくは１〜３０重量部、特に好ましくは３〜２０重量部、最も好ましくは５〜１５重量部である。該使用量が５０重量部を超える場合、混合物の付着や詰まり等による生産性の低下や得られる吸水性樹脂の吸水性能の低下（特にＣＲＣの極端な低下）等の原因となる虞があるため、好ましくない。
【００９５】
上記表面架橋剤溶液は、安定性の観点から重合禁止剤及び／又は酸素（溶存酸素）を含むことが好ましく、所定温度以下で貯蔵、調製することが好ましい。該重合禁止剤としては特に限定されないが、好ましくはフェノール類、より好ましくはメトキシフェノール類である。また、該重合禁止剤の濃度は、重合性や吸水性樹脂の色調の観点から、好ましくは１〜２００ｐｐｍ、より好ましくは１０〜１６０ｐｐｍである。なお、該酸素（溶存酸素）量は、好ましくは１ｐｐｍ〜飽和濃度である。
【００９６】
（ラジカル重合性単量体）
本発明における「ラジカル重合性単量体」とは、ラジカル重合反応が可能な化合物（モノマー）のことを指す。例えば、カチオン性不飽和単量体、ノニオン性不飽和単量体、アニオン性不飽和単量体が挙げられる。
【００９７】
具体的には、（メタ）アクリル酸、２−（メタ）アクリロイルエタンスルホン酸、２−（メタ）アクリロイルプロパンスルホン酸、２−（メタ）アクリルアミド−２−メチルプロパンスルホン酸、ビニルスルホン酸、スチレンスルホン酸等のアニオン性不飽和単量体（その塩も含む）；（メタ）アクリルアミド、Ｎ−置換（メタ）アクリルアミド、２−ヒドロキシエチル（メタ）アクリレート、２−ヒドロキシプロピル（メタ）アクリレート等のノニオン性不飽和単量体；Ｎ，Ｎ−ジメチルアミノエチル（メタ）アクリレート、Ｎ，Ｎ−ジエチルアミノエチル（メタ）アクリレート、Ｎ，Ｎ−ジエチルアミノプロピル（メタ）アクリレート、Ｎ，Ｎ−ジメチルアミノプロピル（メタ）アクリルアミド等のアミノ基含有不飽和単量体（その４級塩も含む）等のカチオン性不飽和単量体が挙げられる。
【００９８】
上記ラジカル重合性単量体は、１種のみを単独で使用してもよいし、２種以上を併用してもよい。
【００９９】
本発明において、上記ラジカル重合性単量体として、酸基を含有し、かつ、その一部が所定の中和率で中和された部分中和物であることが好ましい。該酸基としては、吸水性能の観点から、カルボキシル基、スルホン基、リン酸基等が挙げられる。また、中和塩としては、アルカリ金属塩、アンモニウム塩及びアミン塩から選ばれる１価の塩が挙げられる。中でも、アルカリ金属塩が好ましく、ナトリウム塩、リチウム塩及びカリウム塩から選ばれる塩がより好ましく、ナトリウム塩が更に好ましい。なお、該「中和率」は、全酸基に対する中和された酸基の割合（単位；モル％）のことをいう。
【０１００】
また、上記アニオン性不飽和単量体やその塩の中では、吸水性能の観点から、（メタ）アクリル酸（塩）、２−（メタ）アクリルアミド−２−メチルプロパンスルホン酸（塩）が好ましく、（メタ）アクリル酸（塩）がより好ましく、上述した吸水性樹脂粉末の製造に使用したものと同一の（メタ）アクリル酸（塩）及び／又は併用される他の単量体が更に好ましい。この場合、（メタ）アクリル酸（塩）の割合は、全ラジカル重合性単量体に対して、好ましくは５０〜１００モル％、より好ましくは７０〜１００モル％、更に好ましくは９０〜１００モル％である。
【０１０１】
本発明の表面架橋工程で使用されるラジカル重合性単量体が、上記部分中和物の場合、その中和率としては特に限定されず、０〜１００モル％の範囲内で適宜選択される。したがって、吸水性樹脂粉末の中和率と同一であってもよいし、異なっていてもよい。
【０１０２】
なお、上記ラジカル重合性単量体の中和率は、複数のラジカル重合性単量体を使用する場合、それぞれの酸基及び中和された酸基の合計量から求められる。例えば、２種類のラジカル重合性単量体を使用する際、それぞれの酸基の合計量と中和された酸基の合計量とのモル比が１：１である場合、該ラジカル重合性単量体の中和率は５０モル％となる。
【０１０３】
本発明の表面架橋重合において、上記ラジカル重合性単量体の使用量は、吸水性樹脂粉末１００重量部に対して、好ましくは０．１〜２０重量部、より好ましくは１〜１５重量部、更に好ましくは２〜１０重量部、特に好ましくは３〜７重量部である。該使用量が０．１重量部未満の場合、製品としての吸水性樹脂のＡＡＰが所望する値まで向上しない虞があるため、好ましくない。該使用量が２０重量部を超える場合、製品としての吸水性樹脂のＣＲＣが著しく低下するのみならず、残存モノマーが増大する虞があるため、好ましくない。
【０１０４】
（熱分解性ラジカル重合開始剤）
本発明における「熱分解性ラジカル重合開始剤」とは、熱によってラジカルを発生する化合物を指し、例えば、過硫酸塩、過酸化物、アゾ化合物等が挙げられる。
【０１０５】
また、上記熱分解性ラジカル重合開始剤の１０時間半減期温度が、以下の温度条件を満たすことが要求されている。なお、該「１０時間半減期温度」とは、溶液（好ましくは水溶液）中の熱分解性ラジカル重合開始剤の濃度が初期濃度の半分に減ずるまでの時間が１０時間となる温度（以下、「半減期温度」と称する）のことを指す。
【０１０６】
本発明においては、上記半減期温度が、混合工程期間中の吸水性樹脂混合物の最高温度に対して、±３０℃以内、好ましくは±２５℃以内、より好ましくは±２０℃以内、更に好ましくは±１５℃以内、特に好ましくは±１０℃以内である熱分解性ラジカル重合開始剤を用いる。
【０１０７】
かような熱分解性ラジカル重合開始剤を使用することによって、表面架橋剤溶液の添加と同時に又は混合工程中に、表面架橋重合反応が開始される。つまり、ラジカル重合性単量体等が吸水性樹脂粉末の内部に浸透する前に、吸水性樹脂粉末の表面近傍で重合反応が生じるため、吸水性樹脂粉末の表面近傍での架橋密度を高めることができる。
【０１０８】
また、上記半減期温度は、貯蔵安定性や化学的安定性の観点から、好ましくは０〜１２０℃、より好ましくは２０〜１００℃、更に好ましくは４０〜８０℃である。なお、該半減期温度が低くなる（例えば、０℃未満）ほど貯蔵安定性が低下し、逆に高くなる（例えば、１２０℃を超える）ほど化学的安定性が増し、反応性が低下する。
【０１０９】
上記熱分解性ラジカル重合開始剤として、具体的には、過硫酸ナトリウム（７１℃／水中）、過硫酸アンモニウム（６２℃／水中）、過硫酸カリウム（５７℃／水中）等の過硫酸塩；過酸化水素（９４℃／水中）等の過酸化物；２，２’−アゾビス（２−アミジノプロパン）二塩酸塩（５６℃／水中）、２，２’−アゾビス［２−２（−イミダゾリン−２−イル）プロパン］二塩酸塩（４４℃／水中）、２，２’−アゾビス（２−メチルプロピオニトリル）（６５℃／トルエン中）等のアゾ化合物が挙げられる。なお、上記各化合物名の後の括弧内に記載された温度／溶媒は、その化合物の該溶液中での１０時間半減期温度を示す。中でも、得られる吸水性樹脂の加圧下吸水倍率や通液性、自由膨潤倍率の観点から、水溶性の熱分解性ラジカル重合開始剤が好ましく、過硫酸塩がより好ましい。
【０１１０】
上記熱分解性ラジカル重合開始剤は、上記重合工程で使用される熱分解性ラジカル重合開始剤と同じものでもよいし、異なっていてもよい。また、１種のみを単独で使用してもよいし、２種以上を併用してもよい。なお、該熱分解性ラジカル重合開始剤を２種以上併用する場合、それらのうち１種が上記範囲を満たせばよい。その際、上記範囲を満たす熱分解性ラジカル重合開始剤の割合は、使用する重合開始剤の全量に対して、好ましくは５０重量％以上、より好ましくは７０重量％以上、更に好ましくは９０重量％以上であればよい。
【０１１１】
本発明の表面架橋重合において、上記熱分解性ラジカル重合開始剤の使用量は、吸水性樹脂粉末１００重量部に対して、好ましくは０．０１〜５重量部、より好ましくは０．０５〜２重量部、更に好ましくは０．１〜１重量部である。該使用量が０．０１重量部未満の場合、吸水性樹脂粉末の表面に架橋構造が効果的に導入されないため、好ましくない。該使用量が５重量部を超える場合、熱分解性ラジカル重合開始剤が吸水性樹脂中に多量に残存したり、吸水性樹脂の色調の悪化や吸水性能の低下を招いたりするため、好ましくない。
【０１１２】
本発明では、上記熱分解性ラジカル重合開始剤に加えて、半減期温度が１２０℃を超える熱分解性ラジカル重合開始剤や光重合開始剤を０〜５０重量％の範囲内で併用することもできる。
【０１１３】
上記半減期温度が１２０℃を超える熱分解性ラジカル重合開始剤として、具体的には、クメンハイドロパーオキサイド（商品名：パークミル（登録商標）Ｈ／日本油脂株式会社製）（１５８℃／ベンゼン中）、ｔ−ブチルハイドロパーオキサイド（商品名：パーブチル（登録商標）Ｈ／日本油脂株式会社製）（１６７℃／トルエン中）等が挙げられる。また、光重合開始剤として、具体的には、ヒドロキシシクロヘキシル−フェニルケトン（商品名：イルガキュア（登録商標）１８４／チバ・スペシャルティ・ケミカルズ株式会社製）、１−［４−（２−ヒドロキシエトキシ）−フェニル］−２−ヒドロキシ−２−メチル−１−プロパン−１−オン）（商品名：イルガキュア（登録商標）２９５９／チバ・スペシャルティ・ケミカルズ株式会社製）等が挙げられる。
【０１１４】
（有機系架橋剤）
本発明における「有機系架橋剤」とは、上記重合工程で使用される内部架橋剤のうち、有機系の架橋剤、つまり、ラジカル重合性単量体及び／又はカルボキシル基と反応し得る官能基を複数個有する架橋剤を指す。例えば、（メタ）アクリレート基や（メタ）アクリルアミド基を複数個有する架橋剤、（メタ）アクリレート基及びカルボキシル基と反応し得る官能基をそれぞれ１個以上有する架橋剤、カルボキシル基と反応しうる官能基を複数個有する架橋剤が挙げられる。
【０１１５】
上記（メタ）アクリレート基や（メタ）アクリルアミド基を複数個有する架橋剤として、具体的には、エチレングリコールジアクリレート、エチレングリコールアクリレートメタクリレート、エチレングリコールジメタクリレート、プロピレングリコールジアクリレート、プロピレングリコールアクリレートメタクリレート、１，３−ブタンジオールジアクリレート、１，４−ブタンジオールジアクリレート、グリシジルアクリレート、グリシジルメタクリレート、Ｎ，Ｎ’−メチレンビスアクリルアミド、Ｎ，Ｎ’−メチレンビスメタクリルアミド等が挙げられる。
【０１１６】
上記（メタ）アクリレート基及びカルボキシル基と反応し得る官能基をそれぞれ１個以上有する架橋剤として、具体的には、グリシドール、グリシジル（メタ）アクリレート、グリシジル（メタ）アクリレートに炭酸ガスを反応させてエポキシ環をエチレンカーボネート環にした架橋剤等が挙げられる。
【０１１７】
上記カルボキシル基と反応し得る官能基を複数個有する架橋剤として、具体的には、エチレンカーボネート、プロピレンカーボネート等のアルキレンカーボネート；エチレングリコールジグリシジルエーテル、プロピレングリコールジグリシジルエーテル等の多価グリシジルエーテル；プロパンジオール、プロピレングリコール等の多価アルコール；オキサゾリジノン、ジオキサゾリジノン等のオキサゾリジノン、等が挙げられる。
【０１１８】
なお、エポキシ基やエチレンカーボネート基等の環状官能基は、個数が１つであっても、例えば、カルボキシル基との開環反応によって水酸基やアミノ基を生成した後に、別のカルボキシル基と反応し得る。つまり、１つの環状官能基は２箇所の反応点を有することになり、複数のカルボキシル基と反応する架橋剤ということができる。したがって、本発明では、上記環状官能基を有する架橋剤を、カルボキシル基と反応し得る官能基を複数個有する架橋剤に分類する。
【０１１９】
本発明において、上記有機系架橋剤は任意で使用されるが、１種のみを単独で使用してもよいし、２種以上を併用してもよい。また、重合工程と同じ有機系架橋剤であってもよいし、異なっていてもよい。更に、アルミニウム塩等の多価金属塩を無機系架橋剤として併用してもよい。
【０１２０】
本発明において、上記有機系架橋剤の分子量は、好ましくは５０００未満、より好ましくは５００未満、更に好ましくは２００未満である（下限値は通常５０）。該有機系架橋剤の官能基が同じである場合、分子量が小さいほうが架橋効率に優れるため、好ましい。また、分子量が大きすぎる（特に５０００以上）場合、吸水性樹脂粉末の表面から有機系架橋剤が浸透し難くなり、表面架橋の効率が低下したり、残存架橋剤量が増加したりするため、好ましくない。
【０１２１】
本発明の表面架橋重合において、上記有機系架橋剤を使用する場合、その使用量は、用いられる化合物の種類やその組み合わせ等に拠るため、特に限定されないが、吸水性樹脂粉末１００重量部に対して、好ましくは０．０１〜５重量部、より好ましくは０．０５〜１重量部である。該使用量が０．０１重量部未満の場合、製品としての吸水性樹脂のＡＡＰが所望する値まで向上しない虞があるため、好ましくない。該使用量が５重量部を超える場合、製品としての吸水性樹脂のＣＲＣが著しく低下するのみならず、コストアップとなるため、好ましくない。
【０１２２】
また、上記無機系架橋剤を使用する場合、その使用量としては、吸水性樹脂粉末１００重量部に対して、好ましくは０．０１〜５重量部、より好ましくは０．０５〜１重量部である。
【０１２３】
本発明においては、有機系架橋剤を使用するほうがラジカル重合性単量体及び熱分解性ラジカル重合開始剤の使用量を少なくすることができるため、好ましい。
【０１２４】
（溶媒）
本発明では、上述したラジカル重合性単量体及び熱分解性ラジカル重合開始剤等を吸水性樹脂粉末に添加、混合する際、これらの化合物を溶媒に溶解又は分散させた形態とすることが好ましい。つまり、表面架橋剤溶液として、吸水性樹脂粉末に添加、混合することが好ましい。
【０１２５】
上記溶媒は、ラジカル重合性単量体及び熱分解性ラジカル重合開始剤等の溶解度、溶媒の安全性、吸水性樹脂の吸水性能等の観点から、水が好ましい。表面架橋剤水溶液とすることで、これらの化合物を吸水性樹脂粉末の表面に均一に分散、浸透させ、均一に混合することができる。
【０１２６】
上記溶媒として水を使用する場合、表面架橋剤水溶液中の水の量としては、特に限定されないが、吸水性樹脂粉末１００重量部に対して、好ましくは１〜２０重量部、より好ましくは２〜１０重量部である。該水の量が１重量部未満の場合、ラジカル重合性単量体及び熱分解性ラジカル重合開始剤等が表面架橋剤水溶液に溶解しない虞がある。更に、表面架橋剤が吸水性樹脂粉末に浸透し難くなる虞もあるため、好ましくない。該水の量が２０重量部を超える場合、表面架橋剤が吸水性樹脂粉末の内部に浸透してしまい、吸水性樹脂の吸水性能が低下したり、取扱性が悪化したりするため、好ましくない。なお、上記表面架橋剤水溶液には、溶解性や浸透性を損なわない範囲で他の溶媒や他の成分（例えば、下記混合助剤等）を含むこともできる。
【０１２７】
本発明において、上記溶媒を使用する場合、ラジカル重合性単量体の濃度（全表面架橋剤溶液中の濃度）としては、上記使用量を満たしていればよく特に限定されないが、好ましくは０．５〜９５重量％、より好ましくは１〜９０重量％、更に好ましくは１０〜８０重量％である。該濃度が０．５重量％未満の場合、製品としての吸水性樹脂のＡＡＰが所望する値まで向上しない虞があるため、好ましくない。該濃度が９５重量％を超える場合、製品としての吸水性樹脂の残存モノマーが増大する虞があるため、好ましくない。
【０１２８】
（混合助剤）
本発明において、上記吸水性樹脂粉末と上記表面架橋剤溶液との混合性を向上させるため、上記表面架橋剤溶液の一成分として混合助剤を用いることもできる。該混合助剤の使用によって、吸水性樹脂粉末の凝集を防止し、吸水性樹脂粉末と表面架橋剤溶液とを均一に混合することができる。その結果、表面架橋構造の形成が均等となり、吸水性能（特にＡＡＰ）が向上する。
【０１２９】
なお、本発明における「混合助剤」とは、吸水性樹脂粉末の水による凝集を防止し、表面架橋剤溶液との混合性を向上させる化合物を指し、例えば、界面活性剤、水溶性高分子、親水性有機溶媒、水溶性無機化合物、無機酸（塩）及び有機酸（塩）等が挙げられる。
【０１３０】
上記界面活性剤として具体的には、ＨＬＢが７以上の非イオン性界面活性剤又はアニオン系界面活性剤が挙げられる。更に詳細には、ソルビタン脂肪酸エステル、ポリオキシエチレンソルビタン脂肪酸エステル、ポリグリセリン脂肪酸エステル、ポリオキシエチレンアルキルエーテル、ポリオキシエチレンアルキルフェノールエーテル、ポリオキシエチレンアシルエステル、ショ糖脂肪酸エステル、高級アルコール硫酸エステル塩、アルキルナフタレンスルホン酸塩、アルキルポリオキシエチレンサルフェート塩、ジアルキルスルホコハク酸塩等が挙げられる。中でも、混合助剤としての効果の観点から、ポリオキシエチレンアルキルエーテルが好ましく使用される。
【０１３１】
上記ポリオキシエチレンアルキルエーテルは、その数平均分子量として、好ましくは２００〜１００，０００、より好ましくは５００〜１０，０００である。該数平均分子量が２００以上であれば、混合助剤としての効果が得られるため、好ましい。該数平均分子量が１００，０００以下であれば、表面架橋剤溶液への溶解度が十分に確保でき、かつ、表面架橋剤溶液の粘度上昇も抑えることができ、結果として、吸水性樹脂粉末との混合性が十分に確保できるため、好ましい。
【０１３２】
上記水溶性高分子として具体的には、その数平均分子量が好ましくは２００〜１００，０００、より好ましくは５００〜１０，０００である水溶性高分子が挙げられる。更に詳細には、ポリビニルアルコール、ポリエチレンオキサイド、ポリエチレングリコール、ポリプロピレングリコール、ポリアクリルアミド、ポリアクリル酸、ポリアクリル酸ナトリウム、ポリエチレンイミン、メチルセルロース、カルボキシメチルセルロース、ヒドロキシエチルセルロース、ヒドロキシプロピルセルロース、デキストリン、アルギン酸ナトリウム、デンプン等が挙げられる。中でも、混合助剤としての効果の観点から、ポリエチレングリコールが好ましく使用される。  上記親水性有機溶媒として具体的には、メチルアルコール、エチルアルコール、プロピルアルコール、イソプロピルアルコール、ブチルアルコール、イソブチルアルコール、ｔ−ブチルアルコール等のアルコール類；アセトン、メチルエチルケトン等のケトン類；ジオキサン、アルコキシ（ポリ）エチレングリコール、テトラヒドロフラン等のエーテル類；ε−カプロラクタム、Ｎ，Ｎ−ジメチルホルムアミド等のアミド類；ジメチルスルホキサイド等のスルホキサイド類；エチレングリコール、ジエチレングリコール、プロピレングリコール、トリエチレングリコール、テトラエチレングリコール、１，３−プロパンジオール、ジプロピレングリコール、２，２，４−トリメチル−１，３−ペンタンジオール、グリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、ペンタエリスリトール、ソルビトール等の多価アルコール類；等が挙げられる。
【０１３３】
上記水溶性無機化合物として具体的には、塩化ナトリウム、硫酸水素ナトリウム、硫酸ナトリウム等のアルカリ金属塩；塩化アンモニウム、硫酸水素アンモニウム、硫酸アンモニウム等のアンモニウム塩；水酸化ナトリウム、水酸化カリウム等のアルカリ金属水酸化物；塩化アルミニウム、ポリ塩化アルミニウム、硫酸アルミニウム、カリウムミョウバン、塩化カルシウム、アルコキシチタン、炭酸ジルコニウムアンモニウム、酢酸ジルコニウム等の多価金属塩；炭酸水素塩、リン酸二水素塩、リン酸水素塩等の非還元性アルカリ金属塩等が挙げられる。
【０１３４】
上記無機酸（塩）として具体的には、塩酸、硫酸、リン酸、炭酸、ホウ酸、及びこれらの塩（例えば、アルカリ金属塩やアルカリ土類金属塩）等が挙げられる。
【０１３５】
上記有機酸（塩）として具体的には、酢酸、プロピオン酸、乳酸、クエン酸、コハク酸、リンゴ酸、酒石酸、及びこれらの塩（例えば、アルカリ金属塩やアルカリ土類金属塩）等が挙げられる。
【０１３６】
上述した混合助剤の中でも、ポリオキシエチレンアルキルエーテル、ポリエチレングリコール、水溶性多価金属塩、塩化ナトリウム、硫酸水素アンモニウム、硫酸アンモニウム、硫酸、塩酸が好ましく使用される。上記混合助剤は、任意で使用されるが、１種のみ単独で使用してもよいし、２種以上を併用してもよい。
【０１３７】
本発明において、上記混合助剤を使用する場合、その添加量は、吸水性樹脂粉末の水による凝集を防止し、表面架橋剤溶液との混合性を向上できれば特に限定されないが、吸水性樹脂粉末１００重量部に対して、好ましくは０．０００１〜２０重量部、より好ましくは０．００１〜１０重量部、更に好ましくは０．００５〜５重量部、特に好ましくは０．０１〜１重量部である。
【０１３８】
上記混合助剤は、他の表面架橋剤溶液の成分と同時に又は別々に添加することができる。なお、別々に添加する場合、混合助剤を先に添加するほうが、混合効率の観点から好ましい。また、別々に添加する場合でも、その合計量が表面架橋剤溶液の量となる。
【０１３９】
また、上記多価アルコール類や多価金属塩等の化合物は、反応条件下で表面架橋剤として作用させてもよく、非反応条件下で混合助剤として作用させてもよい。また、これらの作用を併用してもよい。
【０１４０】
（表面架橋剤溶液の添加方法）
本発明において、上記表面架橋剤溶液の添加方法は、特に限定されないが、ラジカル重合性単量体、熱分解性ラジカル重合開始剤、有機系架橋剤及び溶媒を別個に、又はこれらの混合物を予め用意した後に、吸水性樹脂粉末に対して、好ましくは噴霧又は滴下して、より好ましくは噴霧して、混合すればよい。
【０１４１】
また、上記表面架橋剤溶液は、成分ごとに別々に添加してもよく、各成分のいくつかを合一した後に添加してもよい。また、１箇所からの添加でも、複数箇所に分割して添加してもよい。なお、分割添加の場合、それらの合計量が表面架橋剤溶液の量となる。
【０１４２】
上記表面架橋剤溶液の添加時の液温度としては、表面架橋剤溶液が凍結したり、成分が沈殿や分離を生じたりしない温度以上で、使用される熱分解性ラジカル重合開始剤の半減期温度以下であればよい。
【０１４３】
具体的には、熱分解性ラジカル重合開始剤の種類にもよるが、好ましくは９９℃以下、より好ましくは７０℃以下、更に好ましくは５０℃以下、特に好ましくは３０℃以下である（下限値は０℃以上）。
【０１４４】
（混合条件）
本工程での混合は、「フルード数が５以上の攪拌」又は「風速が０．１ｍ／ｓ以上の流動」によって実施される。
【０１４５】
上記混合が攪拌（回転攪拌）によって実施される場合、その混合条件として混合装置のフルード数を５以上、好ましくは６以上、より好ましくは７以上、更に好ましくは８以上、特に好ましくは９以上、最も好ましくは１０以上とする。上限値としては、特に限定されないが、好ましくは１００００以下、より好ましくは１０００以下である。該フルード数を上記範囲内に制御することで、より均一に混合することができ、製品としての吸水性樹脂の無加圧下吸水倍率と加圧下吸水倍率のバランスに優れたものとなる。該フルード数が５未満の場合、吸水性樹脂粉末の温度が高くなるほど、均一に混合することができなくなり、物性が低下する。また、混合時間は、好ましくは１秒〜６０分、より好ましくは１０秒〜３０分、更に好ましくは２０秒〜１０分、特に好ましくは３０秒〜１分である。
【０１４６】
なお、上記「フルード数」とは、下記式１から算出される値であり、流体の慣性力と重力との比を表す無次元数である。
【０１４７】
【数２】
2016069418.tif 000003
【０１４８】
式（１）中、Ｆｒはフルード数、ωは、角振動数（ｒａｄ／ｓ）ｒは、混合器具の半径（ｍ）ｇは、重力加速度（ｍ／ｓ２）Ｎは、混合器具の回転数（ｒｐｍ）を表す。
【０１４９】
上式（１）中の「混合器具」とは、混合装置での材料の攪拌を担う部位を意味する。したがって、混合器具の半径は、攪拌羽根の半径や攪拌容器の（回転）半径で規定される。また、半径や形状が異なる複数の攪拌羽根を有する混合装置を使用する場合、最大半径を示す混合器具の半径で規定する。
【０１５０】
上記混合器具の回転数は、一定でも変化させてもよい。変化させる場合には、上記混合期間（区間）に対して、好ましくは５０％以上、より好ましくは７０％以上、更に好ましくは９０％以上、特に好ましくは１００％が、上記フルード数を満たす範囲内に調整されることが好ましい。
【０１５１】
上記混合が流動によって実施される場合、その混合条件として混合装置に導入される風速を０．１ｍ／ｓ以上、好ましくは０．２ｍ／ｓ以上、より好ましくは０．３ｍ／ｓ以上、更に好ましくは０．５ｍ／ｓ以上とする。上限値としては、特に限定されないが、好ましくは１０ｍ／ｓ以下、より好ましくは５ｍ／ｓ以下、更に好ましくは３ｍ／ｓ以下である。該風速を上記範囲内に制御することで、より均一に混合することができ、製品としての吸水性樹脂の無加圧下吸水倍率と加圧下吸水倍率のバランスに優れたものとなる。
【０１５２】
なお、上記混合装置に導入される気体としては、特に限定されないが、空気、不活性ガス、水蒸気等から適宜選択すればよく、これらの気体を混合したものでもよい。
【０１５３】
また、吸水性樹脂粉末と表面架橋剤溶液との混合が気相中で流動しながら行われ、吸水性樹脂粉末や吸水性樹脂混合物が後述の温度範囲を満たす限り、混合工程でのその他の混合条件に特に制限はない。したがって、任意の風温、層高、混合時間等が選択されるが、好ましくは、風温は０〜１００℃、層高は０．０１〜１０ｍ、混合時間は１秒〜６０分である。
【０１５４】
（混合装置）
本発明において、上記混合の際、使用する混合装置としては、特に限定されないが、例えば、円筒型混合機、二重壁円錐型混合機、Ｖ字型混合機、リボン型混合機、スクリュー型混合機、ロータリーディスク混合機、双腕型ニーダー、内部混合機、粉砕型ニーダー、回転式混合機、スクリュー型押出機、流動層型混合機、気流型混合機等が挙げられる。
【０１５５】
中でも、上記混合が攪拌で実施される場合、好ましくは高速攪拌型混合装置、縦型回転円盤型混合装置、より好ましくは高速攪拌型連続混合装置、更に好ましくは横型又は縦型の高速攪拌型連続混合装置が使用される。
【０１５６】
具体的には、シュギミキサーやタービュライザー（何れもホソカワミクロン社製）、レディゲミキサー（レディゲ社製）、フロージェットミキサー（粉研パウテックス社製）等が挙げられる。
【０１５７】
上記混合装置は、連続式であっても回分（バッチ）式であってもよいが、生産性の観点から、連続式の混合装置が好ましい。また、上記混合装置は、室温であっても、加温されていても良いが、吸水性樹脂粉末の温度及び／又は吸水性樹脂混合物の温度の観点から、混合装置の内壁面を加温していることが好ましい。
【０１５８】
上記混合装置内において、吸水性樹脂粉末と表面架橋剤溶液は気相中で混合されることが好ましい。
【０１５９】
（吸水性樹脂粉末）
本発明において、吸水性樹脂混合物の含水率を好ましくは１〜３０重量％、より好ましくは３〜２５重量％、更に好ましくは５〜２０重量％となるように、上記表面架橋剤溶液の使用量を上記範囲内に制御することが望まれる。該含水率が１重量％未満の場合、ラジカル重合性単量体や熱分解性ラジカル重合開始剤等、表面架橋を形成する成分が吸水性樹脂粉末の内部に浸透し難くなり、残存量が増大するため、好ましくない。該含水率が３０重量％を超える場合、逆に表面架橋を形成する成分が吸水性樹脂粉末の内部に深く浸透し易くなり、無加圧下吸水倍率と加圧下吸水倍率とのバランスが悪化する他、取扱性も悪化するため、好ましくない。なお、上記含水率は、次の反応工程でも適用される。その場合、上記範囲内となるように、表面架橋重合の反応条件を制御することが望まれる。
【０１６０】
本発明においては、上記混合工程に供給される吸水性樹脂粉末の温度、及び／又は、混合工程直後の吸水性樹脂混合物の温度を、下記の温度範囲とする。具体的には、何れの温度も３０〜９０℃、好ましくは４０〜８０℃、より好ましくは４５〜７５℃、更に好ましくは５０〜７０℃とする。該温度を上記範囲内に制御することで、表面架橋剤溶液の添加と同時に又は混合工程中に、表面架橋重合反応を開始することができる。その結果、ラジカル重合性単量体等が吸水性樹脂粉末の内部に浸透する前に架橋重合反応がおこり、表面近傍での架橋密度が高くなるため、好ましい。
【０１６１】
また、本工程において、吸水性樹脂混合物の最高温度は、好ましくは３０〜９０℃、より好ましくは４０〜８０℃、さらに好ましくは５０〜７０℃である。該最高温度を上記温度範囲内に制御することで、熱分解性ラジカル重合開始剤が効率よく分解し、表面架橋重合反応が進行しやすくなるため、好ましい。なお、上記「吸水性樹脂混合物の最高温度」とは、吸水性樹脂粉末が混合工程に供給されてから、表面処理剤溶液を添加・混合され、混合工程終了までの間における最高温度のことをいい、混合工程中に吸水性樹脂混合物は加熱されても冷却されてもよい。
【０１６２】
即ち、本工程において、吸水性樹脂混合物が加熱され続ける場合、上記最高温度は混合工程終了直前の吸水性樹脂混合物の温度となり、冷却され続ける場合、上記最高温度は混合工程に供給される吸水性樹脂粉末の温度となる。なお、混合工程中に吸水性樹脂混合物の温度が上下してもよい。
【０１６３】
本発明において、混合工程に供給される吸水性樹脂粉末の温度を、上記範囲内に制御する方法としては、上述した乾燥工程で得られた乾燥重合体を保温したまま粉砕・分級して、該温度を上記範囲内に制御してもよいし、一旦上記温度範囲外まで冷却し、その後、吸水性樹脂粉末を再び加熱して、該温度を上記範囲内としてもよい。そのとき、吸水性樹脂粉末の加熱方法としては、特に限定されないが、上記乾燥工程や下記反応工程に記載の加熱方法と装置が好ましく使用される。
【０１６４】
（ラジカル重合性単量体の反応率）
本工程において、表面架橋剤溶液中のラジカル重合性単量体は、吸水性樹脂粉末に添加された後、混合工程中に架橋重合反応する。その反応率は、好ましくは１０重量％以上、より好ましくは１５重量％以上、更に好ましくは２０重量％以上である。
【０１６５】
本発明の製造方法において、吸水性樹脂の物性が向上する反応機構の詳細は明らかではないが、上述したように混合工程で所定以上の重合が進行すること、すなわち、ラジカル重合性単量体が混合工程中において１０重量％以上反応することによって、ラジカル重合性単量体等が粒子内部に浸透する前に表面架橋重合し、吸水性樹脂粉末の表面の架橋密度が高くことによる物性向上とも推定されるが、反応機構は本発明を制約しない。
【０１６６】
（２−６−２）反応工程
本工程は、上記混合工程で得られた混合物（吸水性樹脂粉末と、ラジカル重合性単量体及び熱分解性ラジカル重合開始剤等を含む表面架橋剤溶液との混合物）を架橋重合反応させて、反応物（以下、「吸水性樹脂粒子」と称する場合もある）を得る工程である。
【０１６７】
本工程において、ラジカル重合性単量体及び熱分解性ラジカル重合開始剤を含む表面架橋剤溶液が重合すればよく、その重合率は好ましくは９０モル％以上、より好ましくは９５モル％以上、更に好ましくは９９モル％以上となるまで反応すればよい。
【０１６８】
本工程において、熱分解性ラジカル重合開始剤を分解させて表面架橋重合させるためには、加熱及び／又は活性エネルギー線（好ましくは紫外線）照射が行われる。また、紫外線照射の輻射熱を利用して吸水性樹脂混合物を加熱してもよい。
【０１６９】
上記架橋重合反応させるための加熱や活性エネルギー線照射は、何れか一方でも、併用してもよいが、本発明の効果を最大限に発揮するためには、下記加熱を行うことが好ましい。
【０１７０】
なお、上記混合工程と反応工程との間に、反応を伴わない貯蔵工程や攪拌工程を必要に応じて設けて、反応工程に供する前に表面架橋剤溶液を吸水性樹脂粉末に浸透又は拡散させてもよい。
【０１７１】
（反応装置）
本工程が加熱によって行われる場合、用いられる反応装置として、上記混合工程で用いられる混合装置と同じ仕様の装置を使用してもよいが、好ましくは別仕様の装置が使用される。
【０１７２】
具体的には、公知の乾燥機又は加熱炉に、気体供給機構及び／又は気体排出機構（以下、「気体供給・排出機構」と称する場合がある）を具備した装置を使用することが好ましい。該気体供給・排出機構によって、反応装置内の気相部温度や気相部露点を制御することが可能となる。また、該反応装置は、連続式であっても回分（バッチ）式であってもよいが、生産性の観点から、連続式の反応装置がより好ましい。
【０１７３】
上記反応装置がバッチ式の場合、１枚又は複数枚のトレーや多孔板等に混合物を実質的に均等に分散させて加熱する方法や、攪拌翼等が設置された単槽又は複数の槽に混合物を充填させて攪拌しながら加熱する方法、流動層で混合物を攪拌しながら加熱する方法等で、表面架橋重合反応が行われることが好ましい。
【０１７４】
上記反応装置が連続式の場合は、ベルトや多孔板等の上に混合物を実質的に均等に分散させて移送しながら加熱する方法、攪拌翼やスクリュー等で混合物を攪拌させて移送しながら加熱する方法、加熱面の傾斜を利用して混合物を移送させながら加熱する方法等で、表面架橋重合反応が行われることが好ましい。
【０１７５】
上記反応装置における加熱方式は、特に限定されないが、例えば、伝導伝熱型、輻射伝導型、熱風伝熱型、誘電加熱型等が挙げられる。これらの中でも、伝導伝熱型及び／又は熱風伝熱型が好ましく、伝導伝熱型がより好ましい。また、これらの熱源としては、特に限定されないが、例えば、高圧スチーム（加圧水蒸気）、温水、ナイター（溶融塩）、オイル等が挙げられる。これらの中から、目的等に応じて、適宜選択すればよいが、高圧スチーム（加圧水蒸気）を熱源とする伝導伝熱型反応装置が特に好ましい。
【０１７６】
上記反応装置は、特に連続式の場合、加熱効率や均一な表面架橋重合反応の観点から、混合物を攪拌及び／又は流動させる機構（以下、「攪拌・流動機構」と称する場合がある。）を更に具備した装置であることが好ましい。
【０１７７】
上記攪拌・流動機構としては、特に限定されないが、例えば、溝型攪拌型、スクリュー型、回転型、円盤型、捏和型、流動層型等が挙げられる。中でも、攪拌翼（パドル）による攪拌型や、回転レトルト炉等の伝熱面自体が可動する攪拌型が好ましく、パドル型反応装置が特に好ましい。
【０１７８】
本工程が、活性エネルギー線の照射や、加熱と活性エネルギー線照射の併用によって行われる場合も、反応装置としては上記装置が好ましく用いられる。
【０１７９】
（反応条件）
本工程においては、上記混合工程中の吸水性樹脂混合物の最高温度よりも高い温度にまで加熱される。該温度としては、好ましくは１０℃以上、より好ましくは２０℃以上、更に好ましくは３０℃以上、高くする。反応工程の上限温度については、特に限定されないが、好ましくは１５０℃以下、より好ましくは１３０℃以下で吸水性樹脂混合物が加熱される。
【０１８０】
本工程において、上記混合工程中の吸水性樹脂混合物の最高温度よりも高い温度で加熱することによって、未反応のラジカル重合性単量体を効率よく反応させることができる。また、反応時間は、好ましくは１〜６０分、より好ましくは３〜５０分、更に好ましくは５〜４０分、特に好ましくは１０分〜３０分である。
【０１８１】
活性エネルギー線の照射によって表面架橋重合反応を行う場合、用いられる活性エネルギー線としては、紫外線、電子線、ガンマー線の１種又は２種以上が挙げられる。これら活性エネルギー線の中でも、紫外線、電子線が好ましい。活性エネルギー線の人体への影響を考慮すると、好ましくは紫外線、更に好ましくは波長３００ｎｍ以下、特に好ましくは波長１８０〜２９０ｎｍの紫外線である。照射条件は、紫外線を用いる場合には、好ましくは、照射強度が３〜１０００ｍＷ／ｃｍ２、照射量が１００〜１００００ｍＪ／ｃｍ２である。
【０１８２】
紫外線を照射する装置としては、特に限定されないが、高圧水銀灯、低圧水銀灯、メタルハライドランプ、キセノンランプ、ハロゲンランプ等が挙げられる。紫外線が照射される限り、特に前記波長範囲の紫外線が照射される限り、他の放射線や波長を含んでもよく、その手法は特に限定されるものではない。
【０１８３】
なお、電子線を用いる場合には、好ましくは加速電圧を５０〜８００ｋＶ、吸収線量が０．１〜１００Ｍｒａｄとする。活性エネルギー線を照射する時間は、処理する吸水性樹脂の量に依存するが、好ましくは０．１分以上６０分未満、より好ましくは０．５分以上２０分未満、更に好ましくは０．５分以上５分未満、特に好ましくは１分以上３分未満である。
【０１８４】
（２−６−３）冷却工程
本工程は、上記表面架橋重合反応の停止や次工程への搬送等を目的として、表面架橋重合反応後に実施される任意の工程である。
【０１８５】
本発明において、上記反応工程で得られた吸水性樹脂粒子を短時間で冷却工程に供することが好ましく、その時間としては、好ましくは０秒を超えて３分以内、より好ましくは０秒を超えて２分以内、更に好ましくは０秒を超えて１分以内、特に好ましくは０秒を超えて３０秒以内である。該時間は、上記反応工程での加熱装置と冷却工程での冷却装置との直結や短距離（例えば、１０ｍ以内）での接続等、両装置のレイアウト等によって制御することができる。
【０１８６】
本発明において、冷却工程を行う場合、該工程で使用される冷却装置としては、特に限定されないが、伝面や気流等による冷却機能を備えた攪拌装置又は流動装置等が挙げられる。
【０１８７】
具体的には、上記反応工程で好ましく使用されるパドル型加熱装置と同一形式の装置において、熱媒を冷媒に変更することで冷却装置として使用することができる。なお、該装置の大きさは冷却効率等を考慮して適宜設定すればよく、必ずしも反応装置と同一の大きさにする必要はない。
【０１８８】
上記冷却装置の冷媒としては、特に限定されないが、例えば、水、温水、不凍液等が挙げられる。また、冷却温度（ジャケット等の伝熱面温度）としては、好ましくは０〜９０℃、より好ましくは２０〜８５℃、更に好ましくは４０〜８０℃である。
【０１８９】
（２−７）添加工程
本工程は、吸水性樹脂の物性向上等を目的とする添加剤の添加工程であり、必要に応じて実施される任意の工程である。
【０１９０】
本発明において、本工程は、用いられる添加剤の性質により適宜実施することができる。例えば、添加剤が表面架橋剤溶液と反応する虞のある場合や、加熱による影響を受ける虞のある場合等は、上記反応工程後又は上記冷却工程が設置される場合、冷却工程後又は冷却工程と兼用（同一装置で冷却と同時に添加剤を添加）することができる。
【０１９１】
また、冷却工程が設置されない場合、添加剤の添加装置としては特に限定されないが、好ましくは攪拌装置又は流動装置が挙げられ、該攪拌装置として、国際公開第２００８／１４１８２１号に記載の攪拌混合機についても好ましく使用することができる。
【０１９２】
（添加剤）
本発明において、得られる吸水性樹脂に対して、種々の付加機能を付与させるため、以下の添加剤を添加することが好ましく、該添加剤を溶解又は分散させた水性液状態で添加することがより好ましい。
【０１９３】
上記添加剤としては、特に限定されないが、例えば、消臭剤、抗菌剤、着色防止剤、キレート剤、無機の一価塩又は多価塩、酸性化合物、還元剤、アルカリ性化合物、界面活性剤等が挙げられる。これらの中でも、水溶性添加剤が好ましく、キレート剤、無機還元剤、多価金属塩、消臭剤から選ばれる水溶性添加剤がより好ましい。これらの添加剤の中から、目的に応じて１種類又は２種類以上が選択される。
【０１９４】
具体的には、得られる吸水性樹脂の着色防止や劣化防止（耐尿性）の観点から、キレート剤の添加が好ましい。当該キレート剤としては、例えば、国際公開第２０１１／０４０５３０号の「〔２〕キレート剤」に開示された各種のキレート剤及びその使用量が、本発明にも適用される。中でも、水溶性非高分子のアミノ多価カルボン酸又はアミノ多価リン酸及びその塩（特に一価塩）が好ましい。
【０１９５】
また、得られる吸水性樹脂の着色防止や劣化防止、残存モノマー低減の観点から、無機還元剤の添加が好ましい。当該無機還元剤としては、例えば、国際公開第２０１１／０４０５３０号の「〔３〕無機還元剤」に開示された各種の無機還元剤及びその使用量が、本発明にも適用される。中でも、水溶性リン系還元剤又は硫黄系還元剤が好ましく、亜硫酸水素ナトリウム（ＳＢＳ）等の亜硫酸塩がより好ましい。
【０１９６】
更に、得られる吸水性樹脂の吸水速度（Ｖｏｒｔｅｘ）の向上や通液性（ＳＦＣ）向上、吸湿時の流動性の観点から、無機塩、特に多価金属塩及び／又はカチオン性ポリマーの添加が好ましい。当該多価金属塩及び／又はカチオン性ポリマーとしては、例えば、国際公開第２０１１／０４０５３０号の「〔７〕多価金属塩及び／又はカチオン性ポリマー」に開示された各種の多価金属塩及び／又はカチオン性ポリマー、及びそれらの使用量が、本発明にも適用される。中でも、アルミニウムの無機塩が好ましい。
【０１９７】
また、上記消臭剤としては、特に限定されないが、合成又は天然の消臭剤が挙げられる。具体的には、国際公開第２００３／１０４３４９号に開示された植物成分由来の消臭剤が好ましく使用される。更に具体的には、タンニン等のポリフェノール類が挙げられる。
【０１９８】
上記添加剤を水性液状態で使用する際、その濃度は、総量として、好ましくは０．０１〜５０重量％、より好ましくは０．１〜４０重量％、更に好ましくは１〜３０重量％である。また、吸水性樹脂に対する添加量についても、目的等に応じて適宜設定すればよく、特に限定されないが、総量として、好ましくは１ｐｐｍ〜１０重量％、より好ましくは１０ｐｐｍ〜１重量％、更に好ましくは２０ｐｐｍ〜０．５重量％である。
【０１９９】
（２−８）添加後の工程（整粒工程等）
水性液の添加後に別途、水分調整や粉体流動性の向上のため、部分的に乾燥又は加熱してもよい。硬化工程や乾燥の有無に係らず、加熱することで混合した水分が吸水性樹脂内部に浸透して粉体流動性を向上させることができ、その後の製造工程や貯蔵や製品充填に好適である。
【０２００】
なお、本発明では、水性液を、反応工程中及び／又は反応工程以降の工程において添加することによって、吸水性樹脂粒子の粒子径や嵩比重、添加剤の種類等にもよるが、水分が吸水性樹脂内部に浸透して粉体流動性を有するため、硬化工程を必要とせず、結果、プロセスの簡略化やプロセスダメージによる物性低下を抑えることができる。
【０２０１】
また、表面架橋重合反応後や水性液添加後に凝集物の発生や粒度変化が見られることもあるため、分級工程及び任意に凝集物の解砕工程（あわせて整粒工程と呼ぶ）を設けてもよい。好ましくは整粒工程が設けられ、更に好ましくは、分級工程で凝集物（粗大粒子）又は微粉が除去される。分級工程で除去された凝集物又は微粉（特に１５０μｍ未満の粒子）は廃棄してもよく、凝集物の解砕（凝集物をほぐす操作）又は微粉リサイクルをしてもよい。
【０２０２】
（２−９）その他の工程
本発明においては、上述した工程以外に、蒸発モノマーのリサイクル工程、造粒工程、微粉リサイクル工程等を必要に応じて設けることができる。また、輸送工程、貯蔵工程、梱包工程、保管工程等の１種又は２種以上の工程を更に含んでもよい。
【０２０３】
更に、経時色調安定性効果やゲル劣化防止効果等のため、酸化剤、キレート剤、酸化防止剤、水、多価金属化合物、シリカや金属石鹸等の水不溶性無機又は有機粉末、消臭剤、抗菌剤、高分子ポリアミン、パルプや熱可塑性繊維等を、吸水性樹脂１００重量部に対して、好ましくは０〜３重量部、より好ましくは０〜１重量部、添加する工程を設けてもよい。
【０２０４】
〔３〕ポリ（メタ）アクリル酸（塩）系吸水性樹脂の物性
本発明に係る製造方法で得られるポリ（メタ）アクリル酸（塩）系吸水性樹脂は、衛生物品、特に紙オムツへの使用を目的とする場合、下記（３−１）〜（３−６）に掲げた物性のうち、少なくとも１つ以上、好ましくはＡＡＰを含めた２つ以上、より好ましくはＡＡＰを含めた３つ以上、更に好ましくは全ての物性を、所望する範囲に制御することが望まれる。
【０２０５】
本発明の吸水性樹脂において、制御される物性は、下記（３−１）〜（３−６）以外に、ＦＳＣ（自由膨潤倍率）、ｐＨ、Ｆｌｏｗ  Ｒａｔｅ（流下速度）、Ｄｅｎｓｉｔｙ（嵩比重）、Ｒｅｓｐｉｒａｂｌｅ  Ｐａｒｔｉｃｌｅｓ（呼吸域粉塵）、Ｄｕｓｔ（粉塵）等が挙げられるが、下記に示した範囲を満たさない場合、本発明の効果が十分に得られず、紙オムツ１枚当たりの吸水性樹脂使用量が多い高濃度紙オムツにおいて、十分な性能を発揮しない虞がある。
【０２０６】
また、本発明に係る製造方法で得られるポリ（メタ）アクリル酸（塩）系吸水性樹脂は、その形状について特に限定されないが、好ましくは粒子状である。本項においては、好ましい態様である粒子状の吸水性樹脂について、その物性を説明する。なお、下記の物性は、特に断りのない限り、ＥＤＡＮＡ法に準拠して測定した。
【０２０７】
（３−１）ＣＲＣ（遠心分離機保持容量）
本発明の吸水性樹脂のＣＲＣ（遠心分離機保持容量）は、含水率補正後の値として、好ましくは３３ｇ／ｇ以上、より好ましくは３４ｇ／ｇ以上、更に好ましくは３５ｇ／ｇ以上、特に好ましくは３６ｇ／ｇ以上を示す。また、上限値としては特に限定されないが、他の物性とのバランスから好ましくは５０ｇ／ｇ以下、より好ましくは４５ｇ／ｇ以下、更に好ましくは４０ｇ／ｇ以下であればよい。
【０２０８】
（３−２）ＡＡＰ（加圧下吸水倍率）
本発明の吸水性樹脂のＡＡＰ（ＡＡＰ２．０６ｋＰａ）は、含水率補正後の値として、好ましくは２０ｇ／ｇ以上、より好ましくは２５ｇ／ｇ以上、更に好ましくは３０ｇ／ｇ以上、特に好ましくは３２ｇ／ｇ以上、最も好ましくは３３ｇ／ｇ以上を示す。また、上限値としては特に限定されないが、他の物性とのバランスから好ましくは４０ｇ／ｇ以下であればよい。
【０２０９】
また、本発明の吸水性樹脂のＡＡＰ（ＡＡＰ４．８３ｋＰａ）は、含水率補正後の値として、好ましくは１８ｇ／ｇ以上、より好ましくは１９ｇ／ｇ以上、更に好ましくは２０ｇ／ｇ以上、更により好ましくは２１ｇ／ｇ以上、特に好ましくは２２ｇ／ｇ以上、最も好ましくは２３ｇ／ｇ以上を示す。また、上限値としては特に限定されないが、他の物性とのバランスから好ましくは３０ｇ／ｇ以下であればよい。
【０２１０】
上記ＡＡＰ２．０６ｋＰａ及びＡＡＰ４．８３ｋＰａの値が上記下限値未満の場合、吸収体に圧力が加わった際の液の戻り量（通常、「Ｒｅ−Ｗｅｔ（リウェット）」と称する）が多くなり、紙オムツ等の衛生用品の吸収体として適さない。なお、ＡＡＰ２．０６ｋＰａ及びＡＡＰ４．８３ｋＰａは、粒度や表面架橋剤溶液の組成や使用量で制御することができる。
【０２１１】
（３−３）含水率
本発明の吸水性樹脂の含水率は、好ましくは３〜１５重量％、より好ましくは４〜１２重量％、更に好ましくは５〜１０重量％を示す。当該含水率を上記範囲とすることで、微粉の発生量が少なく、耐ダメージ性に優れた吸水性樹脂を得ることができる。更に、生産性を向上させることもできる。
【０２１２】
（３−４）Ｅｘｔ（水可溶分）
本発明の吸水性樹脂のＥｘｔ（水可溶分）は、好ましくは３５重量％以下、より好ましくは２５重量％以下、更に好ましくは１５重量％以下、特に好ましくは１０重量％以下を示す。Ｅｘｔ（水可溶分）は、上述した重合条件（架橋剤量等）や乾燥条件（乾燥温度）等で制御することができる。
【０２１３】
（３−５）残存モノマー
本発明の吸水性樹脂の残存モノマーは、安全性の観点から、含水率補正後の値として、好ましくは５００ｐｐｍ以下、より好ましくは４００ｐｐｍ以下、更に好ましくは３００ｐｐｍ以下を示す。上記残存モノマーを上記範囲に制御することで、皮膚等への刺激が軽減される吸水性樹脂を得ることができる。
【０２１４】
（３−６）粒度
本発明の吸水性樹脂の粒度（粒度分布（ＰＳＤ）、重量平均粒子径（Ｄ５０）及び粒度分布の対数標準偏差（σζ））は、表面架橋前の吸水性樹脂粉末と同様の範囲に制御される。
【０２１５】
〔４〕ポリ（メタ）アクリル酸（塩）系吸水性樹脂の用途
本発明のポリ（メタ）アクリル酸（塩）系吸水性樹脂は、特に限定されないが、高吸水倍率で高加圧下吸水倍率であるため、好ましくは衛生材料として使用され、特に紙オムツ、生理用ナプキン、失禁パット等の衛生用品の吸収体用途として、使用される。特に、原料由来の臭気や着色等が問題となっていた高濃度紙オムツの吸収体に使用した場合、更には上記吸収体の上層部に使用される場合に、顕著な効果が期待できる。
【０２１６】
また、上記吸収体は、任意成分としてパルプ繊維等の吸収性材料を含む場合もある。この場合、吸収体中の吸水性樹脂の含有量（コア濃度）としては、好ましくは３０〜１００重量％、より好ましくは４０〜１００重量％、更に好ましくは５０〜１００重量％、更により好ましくは６０〜１００重量％、特に好ましくは７０〜１００重量％、最も好ましくは７５〜９５重量である。
【０２１７】
上記コア濃度を上記範囲とすることで、該吸収体を吸収性物品の上層部に使用した場合、吸収性物品が清浄感のある白色状態を保つことができる。更に、尿や血液等の体液等の拡散性に優れるため、効率的な液分配によって吸収量の向上が見込める。
【実施例】
【０２１８】
以下の実施例・比較例に従って本発明をより具体的に説明するが、本発明はこれらの説明に限定解釈されるものではなく、各実施例に開示された技術的手段を適宜組み合わせて得られる実施例も、本発明の範囲に含まれるものとする。
【０２１９】
なお、実施例及び比較例で使用する電気機器（吸水性樹脂の物性測定も含む）は、特に注釈のない限り、２００Ｖ又は１００Ｖの電源を使用した。また、本発明の吸水性樹脂の諸物性は、特に注釈のない限り、室温（２０〜２５℃）、相対湿度５０％ＲＨ±１０％の条件下で測定した。
【０２２０】
また、便宜上、「リットル」を「ｌ」又は「Ｌ」、「重量％」を「ｗｔ％」と表記する場合がある。更に、微量成分の測定において、検出限界以下を「Ｎ．Ｄ」（Ｎｏｎ  Ｄｅｔｅｃｔｅｄ）と表記する。
【０２２１】
［吸水性樹脂の物性測定］
（ａ）含水率
本発明の吸水性樹脂の含水率は、ＥＤＡＮＡ法（ＥＲＴ４３０．２−０２）に準拠して測定した。
なお、本発明においては、試料量を１．０ｇ、乾燥温度を１８０℃にそれぞれ変更して測定した。また、（１００−含水率）（単位；重量％）を樹脂固形分として規定した。
【０２２２】
（ｂ）ＣＲＣ（遠心分離機保持容量）
本発明の吸水性樹脂のＣＲＣ（遠心分離機保持容量）は、ＥＤＡＮＡ法（ＥＲＴ４４１．２−０２）に準拠して測定した。なお、本発明においては、上記測定で得られた値を（１−含水率（重量％）／１００）で除した値について、「含水率補正後のＣＲＣ」として評価した。例えば、含水率が１０重量％、ＣＲＣ（測定値）が３０ｇ／ｇの場合、含水率補正後のＣＲＣは、３３．３ｇ／ｇ（＝３０／（１−１０／１００））となる。
【０２２３】
（ｃ）ＡＡＰ（加圧下吸水倍率）
本発明の吸水性樹脂のＡＡＰ（加圧下吸水倍率）は、ＥＤＡＮＡ法（ＥＲＴ４４１．２−０２）に準拠して測定した。なお、本発明においては、荷重条件を２．０６ｋＰａ及び４．８３ｋＰａで測定した。
【０２２４】
また、上記測定で得られた値を（１−含水率（重量％）／１００）で除した値について、それぞれ「含水率補正後のＡＡＰ２．０６ｋＰａ」、「含水率補正後のＡＡＰ４．８３ｋＰａ」として評価した。
【０２２５】
（ｄ）残存モノマー
本発明の吸水性樹脂の残存モノマーは、ＥＤＡＮＡ法（ＥＲＴ４１０．２−０２）に準拠して測定した。なお、本発明においては、上記測定で得られた値を（１−含水率（重量％）／１００）で除した値について、「含水率補正後の残存モノマー」として評価した。
【０２２６】
（ｅ）ラジカル重合性単量体の反応率
本発明の混合工程におけるラジカル重合性単量体の反応率は、以下の方法で求めた。
【０２２７】
即ち、容量２００ｍＬのビーカーに、０．９重量％の塩化ナトリウム水溶液２００ｇ及び吸水性樹脂混合物０．１ｇを入れ、室温下でテフロン（登録商標）コートされた３５ｍｍの回転子を用いて５００ｒｐｍで攪拌した。
【０２２８】
１時間経過後、上澄み液をポリプロピレン製シリンジで吸い取り、クロマトディスク（ＧＬクロマトディスク、水系２５Ａ、孔径０．４５μｍ／ジーエルサイエンス社製）で濾過した。
【０２２９】
上記濾液を液体クロマトグラフィーで分析することによって、吸水性樹脂混合物１００重量部に対して、残存しているラジカル重合性単量体量（Ａ重量部）を測定した。当該測定値（Ａ重量部）、及び、表面架橋剤溶液（吸水性樹脂粉末１００重量部に対して、Ｂ重量部）に含まれるラジカル重合性単量体の添加量（吸水性樹脂粉末１００重量部に対して、Ｃ重量部）から、反応率は下記式で求められる。
【０２３０】
【数３】
2016069418.tif 000004
【０２３１】
［製造例１］
容量２Ｌのポリプロピレン製容器に、アクリル酸３５１ｇ、内部架橋剤としてポリエチレングリコールジアクリレート（分子量５２２．６６、平均エチレンオキサイドユニット数；ｎ＝９）０．７６ｇ、４８．５重量％の水酸化ナトリウム水溶液２９６ｇ及びイオン交換水３３７ｇを投入して攪拌、混合した。当該操作で得られた混合液を単量体水溶液（１）とした。また、単量体水溶液（１）は、中和熱によって８４℃まで上昇した。その後も攪拌を継続し、単量体水溶液（１）の液温が８３℃となった時点で、３．８重量％の過硫酸ナトリウム水溶液１５．４ｇを添加し、反応液（１）とした。
【０２３２】
上記反応液（１）を直ちにステンレス製バット型反応装置（底面；３４０×３４０ｍｍ、高さ；２５ｍｍ、内表面；テフロン（登録商標）コーティング）に大気開放系で注ぎ込んだところ、約１５秒後に重合反応が開始した。なお、上記ステンレス製バット型反応装置は、ホットプレート（ＮＥＯ  ＨＯＴＰＬＡＴＥ  ＨＩ−１０００／株式会社井内盛栄堂製）を用いて、表面温度を４０℃に予め設定しておいた。
【０２３３】
上記重合反応は、水蒸気を発生させながらバット型反応装置の上方に向かって四方八方に膨張発泡して進行し、その後、当該反応装置の底面より若干大きなサイズまで収縮した。当該操作で得られた重合物を、含水ゲル状架橋重合体（以下、「含水ゲル」と称する）（１）とした。なお、当該重合反応（膨張・収縮）は約１分間で終了したが、その後４分間、当該含水ゲル（１）を反応装置内に保持した。
【０２３４】
その後、上記含水ゲル（１）をミートチョッパー（ＭＥＡＴ−ＣＨＯＰＰＥＲ  ＴＹＰＥ  １２ＶＲ−４００ＫＳＯＸ；ダイス孔径：６．４ｍｍ、孔数：３８、ダイス厚み：８ｍｍ／飯塚工業株式会社製）を用いてゲル粉砕し、粒子状の含水ゲル（１）とした。当該ゲル粉砕は、含水ゲル（１）２５０ｇ／ｍｉｎ及び９０℃に調温した温水５０ｇ／ｍｉｎをそれぞれ別々にミートチョッパーに投入することで行った。
【０２３５】
次いで、上記ゲル粉砕で得られた粒子状の含水ゲル（１）を熱風乾燥機を用いて乾燥し、乾燥重合体（１）を得た。当該乾燥は、目開き８５０μｍのステンレス製金網上に粒子状含水ゲル（１）を広げて載せ、１８０℃の熱風を３０分間通気させることで行った。
【０２３６】
続いて、上記乾燥で得られた乾燥重合体（１）をロールミル（ＷＭＬ型ロール粉砕機／有限会社井ノ口技研製）を用いて粉砕した後、目開き８５０μｍ及び１５０μｍのＪＩＳ標準篩を用いて分級し、不定形破砕状の吸水性樹脂粉末（１）を得た。
【０２３７】
当該吸水性樹脂粉末（１）は、重量平均粒子径（Ｄ５０）が３５０μｍ、粒子径１５０μｍ以上８５０μｍ未満の粒子含有量が９７重量％、粒子径１５０μｍ未満の粒子含有量が３重量％（うち１０６μｍ未満は１重量％）、ＣＲＣが５１．１ｇ／ｇ、ＡＡＰ２．０６ｋＰａが７．１ｇ／ｇ、ＡＡＰ４．８３ｋＰａが６．５ｇ／ｇ、含水率が４．０重量％、残存モノマーが３７０ｐｐｍであった。
【０２３８】
［実施例１］
（混合工程）
容量５Ｌのレディゲミキサー（型式：Ｍ５Ｒ、器具半径：１０ｃｍ／Ｌｏｅｄｉｇｅ社製）に、製造例１で得られた吸水性樹脂粉末（１）５００ｇを６５℃まで加熱した後に供給した。なお、レディゲミキサーの内壁面温度は予め７２℃に加熱しておいた。
【０２３９】
続いて、上記吸水性樹脂粉末（１）１００重量部に対して、ラジカル重合性単量体としてアクリル酸５．０重量部、熱分解性ラジカル重合開始剤として過硫酸ナトリウム（１０時間半減期温度：７１℃）０．２５重量部、有機系架橋剤としてＮ，Ｎ’−メチレンビスアクリルアミド０．１重量部、混合助剤としてポリエチレングリコールモノメチルエーテル（数平均分子量：約２０００）０．１重量部及びイオン交換水４．０重量部からなる表面架橋剤溶液（１）９．４５重量部を、レディゲミキサーを３４０ｒｐｍ（フルード数：１２．９）で回転させながら、スプレーを用いて噴霧し、混合した。
【０２４０】
上記混合操作を１分間行うことで、吸水性樹脂混合物（１）を得た。表１に、混合工程における温度等の混合条件及びラジカル重合性単量体の反応率を示した。
【０２４１】
（反応工程）
次に、上記混合工程で得られた吸水性樹脂混合物（１）５００ｇを、容量５Ｌのバッチ式ミキサーに投入した。なお、バッチ式ミキサーの内壁面温度は予め１００℃に加熱しておいた。その後、バッチ式ミキサーの攪拌羽根を攪拌させながら、バッチ式ミキサー内の気相部温度が１００℃、気相部露点が８０℃となるように、熱風を通気させた。
【０２４２】
上記反応操作を１５分間行うことで、表面架橋重合された吸水性樹脂粒子（１）を得た。表２に反応条件を示した。
【０２４３】
（整粒工程）
次に、上記反応工程で得られた吸水性樹脂粒子（１）を、目開き８５０μｍのＪＩＳ標準篩を用いて分級することによって、製品としての吸水性樹脂（１）を得た。なお、該篩のＯＮ品（篩不通過物）については、その全量が目開き８５０μｍのＪＩＳ標準篩を通過するまで解砕を行った。得られた吸水性樹脂（１）の諸物性を表２に示した。
【０２４４】
［比較例１］
実施例１において、吸水性樹脂粉末（１）を加熱することなく室温（２３℃）のまま、レディゲミキサーに供給したことと、レディゲミキサーの内壁面温度を２１℃としたこと以外は、実施例１と同様の操作を行って比較吸水性樹脂（１）を得た。
【０２４５】
比較例１での混合条件とラジカル重合性単量体の反応率は表１に、反応条件と得られた比較吸水性樹脂（１）の諸物性は表２に、それぞれ示した。
【０２４６】
［実施例２］
実施例１において、反応工程でバッチ式ミキサー内を攪拌しなかった以外は、実施例１と同様の操作を行って吸水性樹脂（２）を得た。
【０２４７】
実施例２での混合条件とラジカル重合性単量体の反応率は表１に、反応条件と得られた吸水性樹脂（２）の諸物性は表２に、それぞれ示した。
【０２４８】
［比較例２］
比較例１において、反応工程でバッチ式ミキサー内を攪拌しなかった以外は、比較例１と同様の操作を行って比較吸水性樹脂（２）を得た。
【０２４９】
比較例２での混合条件とラジカル重合性単量体の反応率は表１に、反応条件と得られた比較吸水性樹脂（２）の諸物性は表２に、それぞれ示した。
【０２５０】
［実施例３］
実施例１において、反応工程で使用する装置をバッチ式ミキサーから乾燥機に変更し、吸水性樹脂混合物（１）５０ｇをバットに入れ、１００℃に加熱した上記乾燥機内に１５分間静置したこと以外は、実施例１と同様の操作を行って吸水性樹脂（３）を得た。なお、乾燥機内の気相部温度が１００℃、気相部露点が８０℃となるように、熱風を通気させた。
【０２５１】
実施例３での混合条件とラジカル重合性単量体の反応率は表１に、反応条件と得られた吸水性樹脂（３）の諸物性は表２に、それぞれ示した。
【０２５２】
［比較例３］
比較例１において、反応工程で使用する装置をバッチ式ミキサーから乾燥機に変更し、比較吸水性樹脂混合物（１）５０ｇをバットに入れ、１００℃に加熱した上記乾燥機内に１５分間静置したこと以外は、比較例１と同様の操作を行って比較吸水性樹脂（３）を得た。なお、乾燥機内の気相部温度が１００℃、気相部露点が８０℃となるように、熱風を通気させた。
【０２５３】
比較例３での混合条件とラジカル重合性単量体の反応率は表１に、反応条件と得られた比較吸水性樹脂（３）の諸物性は表２に、それぞれ示した。
【０２５４】
［実施例４］
実施例１において、混合工程に供給する吸水性樹脂粉末（１）の量を１０００ｇに変更し、反応工程に投入する吸水性樹脂混合物（１）の量を１０００ｇに変更した以外は、実施例１と同様の操作を行って吸水性樹脂（４）を得た。
【０２５５】
実施例４での混合条件とラジカル重合性単量体の反応率は表１に、反応条件と得られた吸水性樹脂（４）の諸物性は表２に、それぞれ示した。
【０２５６】
［比較例４］
比較例１において、混合工程に供給する比較吸水性樹脂粉末（１）の量を１０００ｇに変更し、反応工程に投入する比較吸水性樹脂混合物（１）の量を１０００ｇに変更した以外は、比較例１と同様の操作を行って比較吸水性樹脂（４）を得た。
【０２５７】
比較例４での混合条件とラジカル重合性単量体の反応率は表１に、反応条件と得られた比較吸水性樹脂（４）の諸物性は表２に、それぞれ示した。
【０２５８】
［実施例５］
実施例１において、表面架橋剤溶液（１）の添加を、スプレーからポリプロピレン製シリンジに変更した以外は、実施例１と同様の操作を行って吸水性樹脂（５）を得た。なお、シリンジに変更したため、表面架橋剤溶液（１）は滴下による添加となった。
【０２５９】
実施例５での混合条件とラジカル重合性単量体の反応率は表１に、反応条件と得られた吸水性樹脂（５）の諸物性は表２に、それぞれ示した。
【０２６０】
［比較例５］
比較例１において、表面架橋剤溶液（１）の添加を、スプレーからポリプロピレン製シリンジに変更した以外は、比較例１と同様の操作を行って比較吸水性樹脂（５）を得た。なお、シリンジに変更したため、表面架橋剤溶液（１）は滴下による添加となった。
【０２６１】
比較例５での混合条件とラジカル重合性単量体の反応率は表１に、反応条件と得られた比較吸水性樹脂（５）の諸物性は表２に、それぞれ示した。
【０２６２】
［比較例６］
比較例３において、吸水性樹脂粉末（１）と表面架橋剤溶液（１）との混合を、レディゲミキサーから、スリーワンモーター（器具半径：２．５ｃｍ、回転数：３４０ｒｐｍ、フルード数：３．２）に変更した以外は、比較例３と同様の操作を行って比較吸水性樹脂（６）を得た。なお、プラスチック製容器（内壁面温度：２４℃）に吸水性樹脂粉末（１）５０ｇを入れ、上記スリーワンモーターで攪拌しながら、表面架橋剤溶液（１）をポリプロピレン製シリンジで滴下して混合した。
【０２６３】
比較例６での混合条件とラジカル重合性単量体の反応率は表１に、反応条件と得られた比較吸水性樹脂（６）の諸物性は表２に、それぞれ示した。
【０２６４】
［比較例７］
実施例３において、吸水性樹脂粉末（１）と表面架橋剤溶液（１）との混合を、レディゲミキサーから、スリーワンモーター（器具半径：２．５ｃｍ、回転数：３４０ｒｐｍ、フルード数：３．２）に変更した以外は、実施例３と同様の操作を行って比較吸水性樹脂（７）を得た。なお、プラスチック製容器（内壁面温度：２４℃）に吸水性樹脂粉末（１）５０ｇを入れ、上記スリーワンモーターで攪拌しながら、表面架橋剤溶液（１）をポリプロピレン製シリンジで滴下して混合した。
【０２６５】
比較例７での混合条件とラジカル重合性単量体の反応率は表１に、反応条件と得られた比較吸水性樹脂（７）の諸物性は表２に、それぞれ示した。
【０２６６】
［比較例８］
比較例１において、レディゲミキサーの回転数を１７０ｒｐｍ（フルード数：３．２）に変更した以外は、比較例１と同様の操作を行って比較吸水性樹脂（８）を得た。
【０２６７】
比較例８での混合条件とラジカル重合性単量体の反応率は表１に、反応条件と得られた比較吸水性樹脂（８）の諸物性は表２に、それぞれ示した。
【０２６８】
［比較例９］
実施例１において、レディゲミキサーの回転数を１７０ｒｐｍ（フルード数：３．２）に変更した以外は、実施例１と同様の操作を行って比較吸水性樹脂（９）を得た。
【０２６９】
比較例９での混合条件とラジカル重合性単量体の反応率は表１に、反応条件と得られた比較吸水性樹脂（９）の諸物性は表２に、それぞれ示した。
【０２７０】
［比較例１０］
比較例１において、レディゲミキサーの回転数を８５ｒｐｍ（フルード数：０．８）に変更した以外は、比較例１と同様の操作を行って比較吸水性樹脂（１０）を得た。
【０２７１】
比較例１０での混合条件とラジカル重合性単量体の反応率は表１に、反応条件と得られた比較吸水性樹脂（１０）の諸物性は表２に、それぞれ示した。
【０２７２】
［比較例１１］
実施例１において、レディゲミキサーの回転数を８５ｒｐｍ（フルード数：０．８）に変更した以外は、実施例１と同様の操作を行って比較吸水性樹脂（１１）を得た。
【０２７３】
比較例１１での混合条件とラジカル重合性単量体の反応率は表１に、反応条件と得られた比較吸水性樹脂（１１）の諸物性は表２に、それぞれ示した。
【０２７４】
［実施例６］
比較例１において、吸水性樹脂粉末（１）を室温（２３℃）でレディゲミキサーに供給した後に、７０℃の熱風で加熱しながら１０分間、表面架橋剤溶液（１）と混合したこと、及び、反応工程での反応時間を１０分間としたこと以外は、比較例１と同様の操作を行って吸水性樹脂（６）を得た。
【０２７５】
実施例６での混合条件とラジカル重合性単量体の反応率は表１に、反応条件と得られた吸水性樹脂（６）の諸物性は表２に、それぞれ示した。
【０２７６】
［製造例２］
製造例１において、ポリエチレングリコールジアクリレート（分子量５２２．６６、平均エチレンオキサイドユニット数；ｎ＝９）の使用量を、１．１２ｇに変更した以外は、製造例１と同様の操作を行って吸水性樹脂粉末（２）を得た。
【０２７７】
上記吸水性樹脂粉末（２）は、ＣＲＣが４４．５ｇ／ｇであった。
【０２７８】
［参考例１］
（混合工程）
容量５Ｌのレディゲミキサー（型式：Ｍ５Ｒ、器具半径：１０ｃｍ／Ｌｏｅｄｉｇｅ社製）に、製造例２で得られた吸水性樹脂粉末（２）５００ｇを加熱することなく室温（２３℃）のままで供給した。なお、レディゲミキサーの内壁面温度は２１℃であった。
【０２７９】
続いて、上記吸水性樹脂粉末（２）１００重量部に対して、１，４−ブタンジオール０．３重量部、プロピレングリコール０．５重量部及びイオン交換水２．５重量部からなる表面架橋剤溶液（２）３．３重量部を、レディゲミキサーを３４０ｒｐｍ（フルード数：１２．９）で回転させながら、スプレーを用いて噴霧し、混合した。
【０２８０】
上記混合操作を１分間行うことで、参考吸水性樹脂混合物（１）を得た。表３に参考吸水性樹脂混合物（１）の温度等を示した。
【０２８１】
（反応工程）
次に、上記混合工程で得られた参考吸水性樹脂混合物（１）５００ｇを、容量５Ｌのバッチ式ミキサーに投入した。なお、バッチ式ミキサーの内壁面温度は予め２１０℃に加熱しておいた。その後、バッチ式ミキサーの攪拌羽根を攪拌させて、４０分間加熱処理を行った。上記反応操作を行うことで、参考吸水性樹脂粒子（１）を得た。
【０２８２】
（整粒工程）
次に、上記反応工程で得られた参考吸水性樹脂粒子（１）を、目開き８５０μｍのＪＩＳ標準篩を用いて分級することによって、参考吸水性樹脂（１）を得た。なお、該篩のＯＮ品（篩不通過物）については、その全量が目開き８５０μｍのＪＩＳ標準篩を通過するまで解砕を行った。得られた参考吸水性樹脂（１）の諸物性は表３に示した。
【０２８３】
［参考例２］
参考例１において、吸水性樹脂粉末（２）の温度を６０℃まで加熱した後にレディゲミキサーに供給したこと、レディゲミキサーの内壁面温度を８１℃にしたこと以外は、参考例１と同様の操作を行って参考吸水性樹脂（２）を得た。
【０２８４】
参考吸水性樹脂混合物（２）の温度や、得られた参考吸水性樹脂（２）の諸物性は表３に示した。
【０２８５】
［製造例３］
製造例１において、ポリエチレングリコールジアクリレート（分子量５２２．６６、平均エチレンオキサイドユニット数；ｎ＝９）の使用量を、０．８０ｇに変更した以外は、製造例１と同様の操作を行って吸水性樹脂粉末（３）を得た。
【０２８６】
上記吸水性樹脂粉末（３）は、ＣＲＣが４９．６ｇ／ｇであった。
【０２８７】
［参考例３］
（混合工程）
容量５Ｌのレディゲミキサー（形式：Ｍ５Ｒ、器具半径：１０ｃｍ／Ｌｏｅｄｉｇｅ社製）に、製造例３で得られた吸水性樹脂粉末（３）５００ｇを加熱することなく室温（２３℃）のままで供給した。なお、レディゲミキサーの内壁面温度は２１℃であった。
【０２８８】
続いて、上記吸水性樹脂粉末（３）１００重量部に対して、エチレングリコールジグリシジルエーテル０．０２５重量部、プロピレングリコール１．５重量部及びイオン交換水３．５重量部からなる表面架橋剤溶液（３）５．０２５重量部を、レディゲミキサーを３４０ｒｐｍ（フルード数：１２．９）で回転させながら、スプレーを用いて噴霧し、混合した。
【０２８９】
上記混合操作を１分間行うことで、参考吸水性樹脂混合物（３）を得た。表３に、参考吸水性樹脂混合物（３）の温度等を示した。
【０２９０】
（反応工程）
次に、上記混合工程で得られた参考吸水性樹脂混合物（３）２００ｇをバッドに入れ、ポリエチレン製の袋に入れて密閉した後に、１００℃に加熱した乾燥機内に静置して、４０分間加熱処理を行った。上記反応操作を行うことで、参考吸水性樹脂粒子（３）を得た。
【０２９１】
（整粒工程）
次に、上記反応工程で得られた参考吸水性樹脂粒子（３）を、目開き８５０μｍのＪＩＳ標準篩を用いて分級することによって、参考吸水性樹脂（３）を得た。なお、該篩のＯＮ品（篩不通過物）については、その全量が目開き８５０μｍのＪＩＳ標準篩を通過するまで解砕を行った。得られた参考吸水性樹脂（３）の諸物性は表３に示した。
【０２９２】
［参考例４］
参考例３において、吸水性樹脂粉末（３）の温度を７２℃まで加熱した後にレディゲミキサーに供給したこと、レディゲミキサーの内壁面温度を６５℃にしたこと以外は、参考例３と同様の操作を行って参考吸水性樹脂（４）を得た。
【０２９３】
参考吸水性樹脂混合物（４）の温度や、得られた参考吸水性樹脂（４）の諸物性は表３に示した。
【０２９４】
［製造例４］
製造例１において、ポリエチレングリコールジアクリレート（分子量５２２．６６、平均エチレンオキサイドユニット数；ｎ＝９）の使用量を、２．２０ｇに変更した以外は、製造例１と同様の操作を行って吸水性樹脂粉末（４）を得た。
【０２９５】
上記吸水性樹脂粉末（４）は、ＣＲＣが３５．２ｇ／ｇであった。
【０２９６】
［参考例５］
（混合工程）
容量５Ｌのレディゲミキサー（形式：Ｍ５Ｒ、器具半径：１０ｃｍ／Ｌｏｅｄｉｇｅ社製）に、製造例４で得られた吸水性樹脂粉末（４）５００ｇを加熱することなく室温（２３℃）のままで供給した。なお、レディゲミキサーの内壁面温度は２１℃であった。
【０２９７】
続いて、上記吸水性樹脂粉末（４）１００重量部に対して、アクリル酸４．０重量部、光分解性重合開始剤としてイルガキュア２９５９（チバ・スペシャルティ・ケミカルズ株式会社製）０．０１重量部、グリセリンアクリレートメタクリレート（新中村化学工業株式会社製、ＮＫエステル７０１Ａ）０．１重量部、ポリエチレングリコールモノメチルエーテル（数平均分子量：約２０００）０．０１重量部及びイオン交換水７．０重量部からなる表面架橋剤溶液（４）１１．１２重量部を、レディゲミキサーを３４０ｒｐｍ（フルード数：１２．９）で回転させながら、スプレーを用いて噴霧し、混合した。
【０２９８】
上記混合操作を１分間行うことで、参考吸水性樹脂混合物（５）を得た。表３に、参考吸水性樹脂混合物（５）の温度等を示した。
【０２９９】
（反応工程）
次に、上記混合工程で得られた参考吸水性樹脂混合物（５）３０ｇを容量５００ｍＬの石英製セパラブルフラスコに投入した。攪拌羽根で攪拌しながら、紫外線を５分間、室温（２３℃）で照射して、表面架橋反応を行った。なお、紫外線の照射は、照射強度６５ｍＷ／ｃｍ２のメタルハライドランプ（ＵＶＬ−１５００Ｍ２−Ｎ１／ウシオ電機製）が設置された紫外線照射装置（ＵＶ−１５２／１ＭＮＳＣ３−ＡＡ０６、ウシオ電機製）を用いた。また、照射強度は、上記セパラブルフラスコの壁面上で、上記メタルハライドランプに最も近い位置で測定した。測定には、紫外線積算光量計（ＵＩＴ−１５０、受光部：ＵＶＤ−Ｓ２５４／ウシオ電機製）を使用した。上記反応操作を行うことで、参考吸水性樹脂粒子（５）を得た。
【０３００】
（整粒工程）
次に、上記反応工程で得られた参考吸水性樹脂粒子（５）を、目開き８５０μｍのＪＩＳ標準篩を用いて分級することによって、参考吸水性樹脂（５）を得た。なお、該篩のＯＮ品（篩不通過物）については、その全量が目開き８５０μｍのＪＩＳ標準篩を通過するまで解砕を行った。得られた参考吸水性樹脂（５）の諸物性は表３に示した。
【０３０１】
［参考例６］
参考例５において、吸水性樹脂粉末（４）の温度を６０℃まで加熱した後にレディゲミキサーに供給したこと、レディゲミキサーの内壁面温度を６０℃にしたこと以外は、参考例５と同様の操作を行って参考吸水性樹脂（６）を得た。
【０３０２】
参考吸水性樹脂混合物（６）の温度や、得られた参考吸水性樹脂（６）の諸物性は表３に示した。
【０３０３】
【表１】
2016069418.tif 000005
【０３０４】
【表２】
2016069418.tif 000006
【０３０５】
【表３】
2016069418.tif 000007
【０３０６】
（まとめ）
実施例１〜６及び比較例１〜５の結果から、無加圧下吸水倍率と加圧下吸水倍率のバランスが良い吸水性樹脂を得るためには、混合工程に供給される吸水性樹脂粉末の温度、及び／又は、混合工程直後の吸水性樹脂混合物の温度と、混合工程中の吸水性樹脂の最高温度と熱分解性ラジカル重合開始剤の１０時間半減期温度の差が重要であることがわかる。
【０３０７】
実施例３及び比較例３、６〜１１の結果から、無加圧下吸水倍率と加圧下吸水倍率のバランスが良い吸水性樹脂を得るためには、更に、吸水性樹脂粉末と表面架橋剤溶液混合時のフルード数が重要であることがわかる。フルード数が低い場合は、逆に、混合工程に供給される吸水性樹脂粉末の温度、及び／又は、混合工程直後の吸水性樹脂混合物の温度と、混合工程中の吸水性樹脂の最高温度と熱分解性ラジカル重合開始剤の１０時間半減期温度の差が、請求項１の範囲を満たす方が、無加圧下吸水倍率と加圧下吸水倍率のバランスが悪化することがわかる。
【０３０８】
参考例１〜４より、特許文献１〜７に記載の表面架橋方法では、混合工程に供給される吸水性樹脂粉末の温度、及び／又は、混合工程直後の吸水性樹脂混合物の温度が請求項１の範囲を満たすと、表面架橋後の吸水性樹脂の無加圧下吸水倍率と加圧下吸水倍率のバランスが悪化することがわかった。
【０３０９】
参考例５、６より、特許文献１２〜１４に記載の表面架橋方法では混合工程に供給される吸水性樹脂粉末の温度、及び／又は、混合工程直後の吸水性樹脂混合物の温度が請求項１の範囲を満たすと、表面架橋自体が進行しにくくなることがわかった。
【産業上の利用可能性】
【０３１０】
本発明に係るポリ（メタ）アクリル酸（塩）系吸水性樹脂の製造方法は、吸水性樹脂の生産、特に大量生産する場合に好ましく適用することができる。また、本発明の製造方法で得られるポリ（メタ）アクリル酸（塩）系吸水性樹脂は、紙オムツ等の衛生用品の吸収体に好ましく使用される。